(57)【要約】  光塩基発生剤から発生する塩基の量子収率が高く、短時間かつ少量の光照射により充分な量の塩基を発生し、さらに発生した塩基により硬化性化合物の硬化が速やかに進行し、硬化物を与える光硬化性組成物を提供する。  下記式（１−１）で表されるカルボン酸（ａ１−１）と塩基性化合物（ａ２）との塩である光塩基発生剤（Ａ）と、エポキシ基、（メタ）アクリロイル基、イソシアネート基、酸無水物基及びアルコキシシリル基から選ばれる官能基を一分子中に少なくとも２個有する硬化性化合物（Ｂ）とを含む光硬化性組成物。【化１】2009019979.tif 000055  上記式（１−１）中、Ｒ１〜Ｒ７はそれぞれ、水素又は有機基を示す。Ｒ１〜Ｒ７は同一であってもよく、異なっていてもよい。Ｒ１〜Ｒ７の内の２つが、互いに結合し、環状構造を形成していてもよい。
2009019979.tif 000002
【特許請求の範囲】
【請求項１】
下記式（１−１）で表されるカルボン酸（ａ１−１）と塩基性化合物（ａ２）との塩である光塩基発生剤（Ａ）と、
エポキシ基、（メタ）アクリロイル基、イソシアネート基、酸無水物基及びアルコキシシリル基から選ばれる官能基を一分子中に少なくとも２個有する硬化性化合物（Ｂ）とを含むことを特徴とする、光硬化性組成物。
【化１】
2009019979.tif 000046
上記式（１−１）中、Ｒ１〜Ｒ７はそれぞれ水素又は有機基を示す。Ｒ１〜Ｒ７は同一であってもよく、異なっていてもよい。Ｒ１〜Ｒ７の内の２つが、互いに結合し、環状構造を形成していてもよい。
【請求項２】
前記式（１−１）中のＲ３〜Ｒ７の内の１つが、下記式（１−２）で表される有機基である、請求項１に記載の光硬化性組成物。
【化２】
2009019979.tif 000047
前記式（１−２）中、Ｒ８〜Ｒ１２はそれぞれ水素又は有機基を示す。Ｒ８〜Ｒ１２は同一であってもよく、異なっていてもよい。Ｒ８〜Ｒ１２の内の２つが、互いに結合し、環状構造を形成していてもよい。
【請求項３】
前記式（１−１）中のＲ１がメチル基である、請求項１又は２に記載の光硬化性組成物。
【請求項４】
前記式（１−１）で表されるカルボン酸（ａ１−１）が、下記式（１）で表されるカルボン酸（ａ１）である、請求項１〜３のいずれか１項に記載の光硬化性組成物。
【化３】
2009019979.tif 000048
【請求項５】
前記硬化性化合物（Ｂ）が、エポキシ基を一分子中に少なくとも２つ有する硬化性化合物であって、グリシジルエーテル系エポキシ樹脂、グリシジルエステル系エポキシ樹脂及びグリシジルアミン系エポキシ樹脂から選ばれる少なくとも１種であることを特徴とする、請求項１〜４のいずれか１項に記載の光硬化性組成物。
【請求項６】
前記硬化性化合物（Ｂ）が、イソシアネート基を有するウレタンプレポリマーである、請求項１〜４のいずれか１項に記載の光硬化性組成物。
【請求項７】
前記塩基性化合物（ａ２）がアミンである、請求項１〜６のいずれか１項に記載の光硬化性組成物。
【請求項８】
前記アミンが、一分子中にアミノ基を少なくとも２個有する、請求項７に記載の光硬化性組成物。
【請求項９】
前記アミンが、下記式（２）〜（７）の内のいずれかで表されるアミンである、請求項７に記載の光硬化性組成物。
【化４】
2009019979.tif 000049
【化５】
2009019979.tif 000050
【化６】
2009019979.tif 000051
【化７】
2009019979.tif 000052
上記式（５）中、Ｒ１は炭素数１〜１０のアルキレン基を示す。
【化８】
2009019979.tif 000053
上記式（６）中、Ｒ２は炭素数１〜１０のアルキレン基を示す。
【化９】
2009019979.tif 000054
【請求項１０】
塩基増殖剤（Ｃ）を更に含むことを特徴とする、請求項１〜９のいずれか１項に記載の光硬化性組成物。
【請求項１１】
光増感剤（Ｄ）を更に含むことを特徴とする、請求項１〜１０のいずれか１項に記載の光硬化性組成物。
【請求項１２】
前記エポキシ基、（メタ）アクリロイル基、イソシアネート基、酸無水物基及びアルコキシシリル基から選ばれる官能基と、前記塩基性化合物（ａ２）の塩基性官能基とのモル比が、１：０．０１〜１：２の範囲内にある、請求項１〜１１のいずれか１項に記載の光硬化性組成物。
【請求項１３】
前記硬化性化合物（Ｂ）の数平均分子量を、前記エポキシ基、（メタ）アクリロイル基、イソシアネート基、酸無水物基及びアルコキシシリル基から選ばれる官能基の数で除算した値（数平均分子量／官能基の数）が、１７０〜５００００の範囲内にある、請求項１〜１２のいずれか１項に記載の光硬化性組成物。
【発明の詳細な説明】
【技術分野】
【０００１】
本発明は、光塩基発生剤と硬化性化合物とを含む光硬化性組成物に関し、より詳細には、光照射により光塩基発生剤から塩基が発生し、該塩基により硬化性化合物の硬化が進行し、硬化物を与える光硬化性組成物に関する。
【背景技術】
【０００２】
光照射により塩基を発生する化合物と、該化合物から発生した塩基により硬化する硬化性化合物とを含む光硬化性組成物が知られている。該光硬化性組成物は、接着剤、粘着剤、塗料、コーティング剤、レジスト及びシーリング剤等に用いられている。【０００３】
上記光照射により塩基を発生する化合物としては、コバルトアミン系錯体、カルバミン酸ｏ−ニトロベンジル及びオキシムエステル等が知られている。これらの化合物は、光照射によりアミンを発生する。しかしながら、光照射により発生するアミンの量子収率が低かった。そこで、アミンの量子収率を高めるための検討がなされている。【０００４】
アミンの量子収率を高め得る化合物の一例として、下記の特許文献１には、カルバモイルオキシイミノ基を有する下記式（Ｘ）で表される光照射によりアミンを発生する化合物が開示されている。【０００５】
【化１】
2009019979.tif 000003
【０００６】
なお、上記式（Ｘ）中、Ｒ１はｎ価の有機基であり、Ｒ２及びＲ３はそれぞれ、水素、芳香族基もしくは脂肪族基であり、ｎは１以上の整数である。
さらに、下記の特許文献２では、光照射により脱炭酸するカルボン酸とアミンとの塩と、高分子前駆体とを含む感光性組成物が開示されている。ここでは、光照射によりアミンを発生する化合物として、ケトプロフェンとアミンとの塩が記載されている。また、高分子前駆体として、ポリイミド前駆体又はポリベンゾオキサゾール前駆体等が用いられている。【０００７】
また、下記の非特許文献１では、特許文献２に記載のケトプロフェンとアミンとの塩と、塩基反応性樹脂とを含む光硬化性材料が開示されている。上記塩基反応性樹脂として、液状エポキシ樹脂が用いられている。
【特許文献１】特開２００２−１３８０７６号公報
【特許文献２】特開２００７−１０１６８５号公報
【非特許文献１】有光ら著「高分子学会予稿集」２００５年５月２５日発行、第１３５７頁
【発明の開示】
【０００８】
特許文献１に記載の光照射によりアミンを発生する化合物は、光分解性に優れており、光照射により高い量子収率でアミンを発生する。しかしながら、アミンの量子収率は比較的高いものの、より一層高い量子収率が求められている。
【０００９】
また、光照射により塩基を発生する化合物と併用される硬化性化合物は、光照射により発生した塩基によって、速やかに硬化される必要がある。
【００１０】
上記特許文献２では、上記硬化性化合物として、高分子前駆体が用いられている。この高分子前駆体は、それ自身が高分子であり、分子内閉環反応する。この反応により、高分子前駆体を含む感光性組成物が硬化し、得られた硬化物によって最終目的の物性が発現する。このような高分子前駆体は、高分子前駆体の反応により得られた反応物の分子量を大きくするようには設計されていない。高分子前躯体の反応により、分子量を大きくして最終目的の物性を発現することは困難である。
【００１１】
また、溶剤を用いなくても容易に塗工できる粘度に調整するために、上記高分子前駆体として比較的低い分子量の高分子前駆体を用いた場合、上記反応物の分子量はより一層小さくなる。この場合には、感光後の硬化物の凝集力が低くなり、接着性や密着性が充分に発現しないことがあった。
【００１２】
また、上記非特許文献１に記載の光硬化性材料では、感光後の硬化物の硬度は高められるものの、充分な接着性が得られないことがあった。
【００１３】
本発明の主たる目的は、光塩基発生剤から発生する塩基の量子収率が高く、短時間かつ少量の光照射により充分な量の塩基を発生し、さらに発生した塩基により硬化性化合物の硬化が速やかに進行し、硬化物を与える光硬化性組成物を提供することにある。本発明の他の目的は、特に、短時間かつ少量の光照射により充分な量の塩基を発生し、さらに発生した塩基により硬化性化合物の硬化が速やかに進行して、高い接着性を発現する光硬化性組成物を提供することにある。
【００１４】
本発明によれば、下記式（１−１）で表されるカルボン酸（ａ１−１）と塩基性化合物（ａ２）との塩である光塩基発生剤（Ａ）と、エポキシ基、（メタ）アクリロイル基、イソシアネート基、酸無水物基及びアルコキシシリル基から選ばれる官能基を一分子中に少なくとも２個有する硬化性化合物（Ｂ）とを含むことを特徴とする、光硬化性組成物が提供される。
【００１５】
【化２】
2009019979.tif 000004
【００１６】
上記式（１−１）中、Ｒ１〜Ｒ７はそれぞれ水素又は有機基を示す。Ｒ１〜Ｒ７は同一であってもよく、異なっていてもよい。Ｒ１〜Ｒ７の内の２つが、互いに結合し、環状構造を形成していてもよい。
【００１７】
本発明のある特定の局面では、前記式（１−１）中のＲ３〜Ｒ７の内の１つは、下記式（１−２）で表される有機基である。
【００１８】
【化３】
2009019979.tif 000005
【００１９】
前記式（１−２）中、Ｒ８〜Ｒ１２はそれぞれ水素又は有機基を示す。Ｒ８〜Ｒ１２は同一であってもよく、異なっていてもよい。Ｒ８〜Ｒ１２の内の２つが、互いに結合し、環状構造を形成していてもよい。
【００２０】
本発明の他の特定の局面では、前記式（１−１）中のＲ１はメチル基である。
【００２１】
本発明のさらに他の特定の局面では、前記式（１−１）で表されるカルボン酸（ａ１−１）が、下記式（１）で表されるカルボン酸（ａ１）である。
【００２２】
【化４】
2009019979.tif 000006
【００２３】
本発明の別の特定の局面では、前記硬化性化合物（Ｂ）は、エポキシ基を一分子中に少なくとも２個有する硬化性化合物であって、グリシジルエーテル系エポキシ樹脂、グリシジルエステル系エポキシ樹脂及びグリシジルアミン系エポキシ樹脂から選ばれる少なくとも１種である。
【００２４】
本発明のさらに別の特定の局面では、前記硬化性化合物（Ｂ）は、イソシアネート基を有するウレタンプレポリマーである。
【００２５】
上記塩基性化合物（ａ２）は、アミンであることが好ましい。塩基性化合物（ａ２）がアミンであると、硬化性化合物（Ｂ）の硬化がより一層速やかに進行する。
【００２６】
また、上記アミンは、一分子中にアミノ基を少なくとも２個有することが好ましい。この場合には、硬化性化合物（Ｂ）の硬化がさらに一層速やかに進行する。
【００２７】
本発明では、上記アミンは、下記式（２）〜（７）の内のいずれかで表されるアミンであることが好ましい。この場合には、硬化性化合物（Ｂ）の硬化がさらに一層速やかに進行する。
【００２８】
【化５】
2009019979.tif 000007
【００２９】
【化６】
2009019979.tif 000008
【００３０】
【化７】
2009019979.tif 000009
【００３１】
【化８】
2009019979.tif 000010
【００３２】
上記式（５）中、Ｒ１は炭素数１〜１０のアルキレン基を示す。
【００３３】
【化９】
2009019979.tif 000011
【００３４】
上記式（６）中、Ｒ２は炭素数１〜１０のアルキレン基を示す。
【００３５】
【化１０】
2009019979.tif 000012
【００３６】
本発明に係る光硬化性組成物は、塩基増殖剤（Ｃ）を更に含むことが好ましい。塩基増殖剤（Ｃ）が含まれる場合には、硬化性化合物（Ｂ）の硬化がさらに一層速やかに進行する。
【００３７】
また、本発明に係る光硬化性組成物は、光増感剤（Ｄ）を更に含むことがより好ましい。光増感剤（Ｄ）が含まれる場合には、硬化性化合物（Ｂ）の硬化がさらに一層速やかに進行する。
【００３８】
本発明の他の特定の局面では、前記エポキシ基、（メタ）アクリロイル基、イソシアネート基、酸無水物基及びアルコキシシリル基から選ばれる官能基と、前記塩基性化合物（ａ２）の塩基性官能基とのモル比が１：０．０１〜１：２の範囲内にある。
【００３９】
本発明のさらに他の特定の局面では、前記硬化性化合物（Ｂ）の数平均分子量を、前記エポキシ基、（メタ）アクリロイル基、イソシアネート基、酸無水物基及びアルコキシシリル基から選ばれる官能基の数で除算した値（数平均分子量／官能基の数）は、１７０〜５００００の範囲内にある。
【００４０】
本発明に係る光硬化性組成物は、様々な用途に用いられる。なかでも、本発明に係る光硬化性組成物は、接着剤として好適に用いられる。本発明に係る光硬化性組成物は、光硬化性接着剤組成物であることが好ましい。また、本発明に係る光硬化性組成物は、コーティング剤としても好適に用いられる。本発明に係る光硬化性組成物は、光硬化性コーティング剤組成物であることも好ましい。
【００４１】
（発明の効果）
本発明に係る光硬化性組成物では、光塩基発生剤（Ａ）が、上述した式（１−１）で表されるカルボン酸（ａ１−１）と塩基性化合物（ａ２）との塩であるので、光塩基発生剤（Ａ）から発生する塩基の量子収率が高く、短時間かつ少量の光照射により充分な量の塩基を発生させることができる。
【００４２】
さらに、上記光塩基発生剤（Ａ）と併用される硬化性化合物（Ｂ）が、エポキシ基、（メタ）アクリロイル基、イソシアネート基、酸無水物基及びアルコキシシリル基から選ばれる官能基を一分子中に少なくとも２個有するので、該硬化性化合物（Ｂ）が発生した塩基により速やかに硬化し、硬化物を与える。
【００４３】
上記光塩基発生剤（Ａ）と併用される硬化性化合物（Ｂ）が、エポキシ基を一分子中に少なくとも２個有する硬化性化合物であって、グリシジルエーテル系エポキシ樹脂、グリシジルエステル系エポキシ樹脂及びグリシジルアミン系エポキシ樹脂から選ばれる少なくとも１種である場合には、該硬化性化合物（Ｂ）が発生した塩基により、より一層速やかに硬化される。
【発明を実施するための最良の形態】
【００４４】
以下、本発明の詳細を説明する。【００４５】
本願発明者らは、上記課題を達成するために、光照射により塩基を発生する光塩基発生剤と、硬化性化合物とを含む光硬化性組成物について鋭意検討した結果、上述した式（１−１）で表されるカルボン酸（ａ１−１）と塩基性化合物（ａ２）との塩である光塩基発生剤（Ａ）と、上記特定の硬化性化合物（Ｂ）とを含む組成を採用することによって、短時間かつ少量の光照射により充分な量の塩基を発生させることができ、さらに発生した塩基により硬化性化合物（Ｂ）を速やかに硬化させることができることを見出し、本発明をなすに至った。【００４６】
（光塩基発生剤（Ａ））
本発明に係る光硬化性組成物に含まれる光塩基発生剤（Ａ）は、下記式（１−１）で表されるカルボン酸（ａ１−１）と塩基性化合物（ａ２）との塩である。【００４７】
【化１１】
2009019979.tif 000013
【００４８】
上記式（１−１）中、Ｒ１〜Ｒ７はそれぞれ水素又は有機基を示す。Ｒ１〜Ｒ７は同一であってもよく、異なっていてもよい。Ｒ１〜Ｒ７の内の２つが、互いに結合し、環状構造を形成していてもよい。【００４９】
また、上記式（１−１）中のＲ３〜Ｒ７の内の１つが、下記式（１−２）で表される有機基であることが好ましい。【００５０】
【化１２】
2009019979.tif 000014
【００５１】
上記式（１−２）中、Ｒ８〜Ｒ１２はそれぞれ水素又は有機基を示す。Ｒ８〜Ｒ１２は同一であってもよく、異なっていてもよい。Ｒ８〜Ｒ１２の内の２つが、互いに結合し、環状構造を形成していてもよい。【００５２】
また、上記式（１−１）中のＲ１は、メチル基であることが好ましい。【００５３】
上記式（１−１）で表されるカルボン酸（ａ１−１）の具体例としては、例えば、フェニル酢酸、ジフェニル酢酸、トリフェニル酢酸、２−フェニルプロピオン酸、２，２−ジフェニルプロピオン酸、２，２，２−トリフェニルプロピオン酸、２−フェニルブチル酸、α−メトキシフェニル酢酸、マンデリック酸、アトロラクトン酸、ベンジリック酸、トロピック酸、フェニルマロン酸、フェニルコハク酸、３−メチル−２−フェニル酪酸、オルトトルイル酢酸、メタトルイル酢酸、４−イソブチル−α−メチルフェニル酢酸、パラトルイル酢酸、１，２−フェニレンジ酢酸、１，３−フェニレンジ酢酸、１，４−フェニレンジ酢酸、２−メトキシフェニル酢酸、２−ヒドロキシフェニル酢酸、２−ニトロフェニル酢酸、３−ニトロフェニル酢酸、４−ニトロフェニル酢酸、２−（４−ニトロフェニル）プロピオン酸、３−（４−ニトロフェニル）プロピオン酸、４−（４−ニトロフェニル）プロピオン酸、３，４−ジメトキシフェニル酢酸、３，４−（メチレンジオキシ）フェニル酢酸、２，５−ジメトキシフェニル酢酸、３，５−ジメトキシフェニル酢酸、３，４，５−トリメトキシフェニル酢酸、２，４−ジニトロフェニル酢酸、４−ビフェニル酢酸、１−ナフチル酢酸、２−ナフチル酢酸、６−メトキシ−α−メチル−２−ナフチル酢酸、１−ピレン酢酸、９−フルオレンカルボン酸又は９Ｈ−キサンテン−９−カルボン酸等が挙げられる。【００５４】
上記式（１−１）で表されるカルボン酸（ａ１−１）と、塩基性化合物（ａ２）とを容器中で混合するだけで、複雑な合成経路を経ることなく、上記光塩基発生剤（Ａ）を簡単に調製することができる。上記式（１−１）で表されるカルボン酸（ａ１−１）と、塩基性化合物（ａ２）とを容器中で混合すると、下記式（８−１）で表される酸塩基反応が進行し、塩を生じる。【００５５】
【化１３】
2009019979.tif 000015
【００５６】
上記式（８−１）中、Ｘは塩基性化合物（ａ２）を示す。【００５７】
上記光塩基発生剤（Ａ）は、上記式（１−１）で表されるカルボン酸（ａ１−１）に由来する骨格を有するので、光が照射されると容易に脱炭酸を起こし、下記式（９−１）で表される反応が進行する。従って、上記光塩基発生剤（Ａ）は、光増感剤がなくても単独で優れた光分解性を有する。すなわち、上記光塩基発生剤（Ａ）から発生する塩基の量子収率は極めて高く、短時間かつ少量の光照射で充分な量の塩基を発生させることができる。【００５８】
【化１４】
2009019979.tif 000016
【００５９】
上記式（９−１）中、Ｘは塩基性化合物（ａ２）を示す。【００６０】
なお、上記式（８−１）及び（９−１）中のＲ１〜Ｒ７はそれぞれ水素又は有機基を示す。Ｒ１〜Ｒ７は同一であってもよく、異なっていてもよい。Ｒ１〜Ｒ７の内の２つが、互いに結合し、環状構造を形成していてもよい。【００６１】
上記（１−１）で表されるカルボン酸（ａ１−１）は、下記式（１）で表されるカルボン酸（ａ１）であることが特に好ましい。下記式（１）で表されるカルボン酸（ａ１）は、光分解効率に特に優れている。【００６２】
【化１５】
2009019979.tif 000017
【００６３】
上記式（１）で表されるカルボン酸（ａ１）と、塩基性化合物（ａ２）とを容器中で混合すると、下記式（８）で表される酸塩基反応が進行し、塩を生じる。【００６４】
【化１６】
2009019979.tif 000018
【００６５】
上記式（８）中、Ｘは塩基性化合物（ａ２）を示す。【００６６】
また、上記式（８）で表される酸塩基反応により得られた塩は、光が照射されると容易に脱炭酸を起こし、下記式（９）で表される反応が進行する。【００６７】
【化１７】
2009019979.tif 000019
【００６８】
また、上記式（１−１）で表されるカルボン酸（ａ１−１）としては、下記式（１−３）〜（１−６）で表されるカルボン酸（ａ１−３）〜（ａ１−６）も好適に用いられる。【００６９】
【化１８】
2009019979.tif 000020
【００７０】
【化１９】
2009019979.tif 000021
【００７１】
【化２０】
2009019979.tif 000022
【００７２】
【化２１】
2009019979.tif 000023
【００７３】
上記塩基性化合物（ａ２）は特に限定されない。上記塩基性化合物（ａ２）としては、アミン、ピリジル基を含有する化合物、ヒドラジン化合物、アミド化合物、水酸化四級アンモニウム塩、メルカプト化合物、スルフィド化合物又はホスフィン化合物挙げられる。【００７４】
上記アミンは特に限定されない。上記アミンとして、一級アミン、二級アミン及び三級アミンの内のいずれをも用いることができる。【００７５】
上記一級アミンとしては、例えば、メチルアミン、エチルアミン、ｎ−プロピルアミン、ｎ−ブチルアミン、アミルアミン、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミン、ｎ−トリデシルアミン、ｎ−テトラデシルアミン、ｎ−ペンタデシルアミン、ｎ−ヘキサデシルアミン、ｎ−オクタデシルアミン、イソプロピルアミン、イソブチルアミン、ｓｅｃ−ブチルアミン、ｔｅｒｔ−ブチルアミン、１−メチルブチルアミン、１−エチルプロピルアミン、イソアミルアミン、１，２−ジメチルプロピルアミン、ｔｅｒｔ−アミルアミン、１，３−ジメチルブチルアミン、３，３−ジメチルブチルアミン、２−アミノヘプタン、３−アミノヘプタン、１−メチルヘプチルアミン、２−エチルヘキシルアミン、１，５―ジメチルヘキシルアミン、ｔｅｒｔ−オクチルアミン、エチレジアミン、１，３−ジアミノプロパン、１，２−ジアミノプロパン、１，４−ジアミノブタン、１，２−ジアミノ−２−メチルプロパン、１，５−ジアミノペンタン、１，３−ジアミノペンタン、１，５−ジアミノ−２−メチルペンタン、１，７−ジアミノヘプタン、１，８−ジアミノオクタン、１，９−ジアミノノナン、１，１０−ジアミノデカン、１，１２−ジアミノドデカン、２−ブチル−２−エチル−１，５−ペンタンジアミン、シクロプロピルアミン、（アミノメチル）シクロプロパン、シクロブチルアミン、シクロペンチルアミン、５−アミノ−２，２，４−トリメチル−１−シクロペンタンメチルアミン、シクロヘキシルアミン、２−メチルヘキシルアミン、４−メチルシクロヘキシルアミン、４，４’−メチレンビス（シクロヘキシルアミン）、２，３−ジメチルシクロヘキシルアミン、４，４’−メチレンビス（２−メチルシクロヘキシルアミン）、１，２−ジアミノシクロヘキサン、シクロヘキサンメチルアミン、１，８−ジアミノ−ｐ−メンタン、５−アミノ−１，３，３−トリメチルシクロヘキサンメチルアミン、シクロヘプチルアミン、シクロオクチルアミン、シクロドデシルアミン、２−アミノノルボルネン、ボルニルアミン、ミルタニルアミン、１−アダマンタンアミン、１−アダマンタンメチルアミン、アリルアミン、オレイルアミン、ゼラニルアミン、２，２，２−トリフルオロメチルアミン、２−メトキシエチルアミン、３−メトキシプロピルアミン、３−エトキシプロピルアミン、３−ブトキシプロピルアミン、２−アミノ−１−メトキシプロパン、３−イソプロポキシプロピルアミン、２，２’−オキシビス（エチレンアミン）、２，２’−（エチレンジオキシ）ビス（エチルアミン）、４，９−ジオキサ−１，１２−ドデカンジアミン、４，７，１０−トリオキサ−１，１３−トリデカンジアミン、３−アミノ−１−プロパノールビニルエーテル、テトラヒドロフルフリルアミン、２，５−ジヒドロ−２，５−ジメトキシフルフリルアミン、アミノアセトアルデヒドジメチルアセタール、４−アミノブチルアルデヒドジエチルアセタール、エタノールアミン、３−アミノ−１−プロパノール、２−アミノ−１−プロパノール、１−アミノ−２−プロパノール、４−アミノ−１−ブタノール、２−アミノ−１−ブタノール、２−アミノ−２−メチル−１−プロパノール、５−アミノ−１−ペンタノール、２−アミノ−１−ペンタノール、２−アミノ−３−メチル−１−ブタノール、６−アミノ−１−ヘキサノール、２−アミノ−１−ヘキサノール、１−アミノ−１−シクロペンタンメタノール、２−アミノシクロヘキサノール、４−アミノシクロヘキサノール、１−アミノメチル−１−シクロヘキサノール、３−アミノメチル−３，５，５−トリメチルシクロヘキサン、２−（２−アミノエトキシ）エタノール、２−（メチルアミノ）エタノール、２−（エチルアミノ）エタノール、２−（プロピルアミノ）エタノール、２−（ｔｅｒｔ−ブチルアミノ）エタノール、３−アミノ−１，２−プロパンジオール、ＳＥＲＩＮＯＬ、２−アミノ−２−エチル−１，３−プロパンジオール、２−アミノ−２−メチル−１，３−プロパンジオール、トリス（ヒドロキシメチル）アミノメタン、ＢＩＳ−ＨＯＭＯＴＯＲＩＳ、１，３−ジアミノ−２−ヒドロキシプロパン、１−アミノ−デオキシソルビトール、２−アミノメチル−１５−クラウン−５、２−アミノメチル−１８−クラウン−６、アニリン、オルトトルイジン、メタトルイジン、パラトルイジン、２−エチルアニリン、３−エチルアニリン、４−エチルアニリン、２−プロピルアニリン、３−プロピルアニリン、４−プロピルアニリン、２−イソプロピルアニリン、３−イソプロピルアニリン、４−イソプロピルアニリン、２−ブチルアニリン、３−ブチルアニリン、４−ブチルアニリン、２−ｓｅｃ−ブチルアニリン、３−ｓｅｃ−ブチルアニリン、４−ｓｅｃ−ブチルアニリン、２−ｔｅｒｔ−ブチルアニリン、３−ｔｅｒｔ−ブチルアニリン、４−ｔｅｒｔ−ブチルアニリン、４−ペンチルアニリン、４−ヘキシルルアニリン、４−ヘプチルアニリン、４−オクチルアニリン、４−デシルアニリン、４−ドデシルアニリン、４−テトラデシルアニリン、４−ヘキサデシルアニリン、４−シクロへキシルアニリン、２，２’−エチレンジアニリン、オルトアニシジン、メタアニシジン、パラアニシジン、オルトフェネチジン、メタフェネチジン、パラフェネチジン、２−アミノフェノール、３−アミノフェノール、４−アミノフェノール、２−アミノチオフェノール、３−アミノチオフェノール、４−アミノチオフェノール、２−アミノベンジルアルコール、２−アミノフェニルエチルアルコール、３−アミノフェニルエチルアルコール、４−アミノフェニルエチルアルコール、３−（１−ヒドロキシエチル）アニリン、２−（メチルメルカプト）アニリン、３−（メチルメルカプト）アニリン、４−（メチルメルカプト）アニリン、２−アミノフェニルジスルフィド、２−イソプロペニルアニリン、４，４’−エチレンジアニリン、３，３’−メチレンジアニリン、４，４’−メチレンジアニリン、４，４’−メチレンビス（３−クロロ−２，６−ジエチルアニリン）、４，４’−ジアミノスチルベン、４−ブトキシアニリン、４−ペンチルオキシアニリン、４−ヘキシルオキシアニリン、４，４’−オキシジアニリン、４，４’−チオジアニリン、４’’，４’’’’−（ヘキサフルオロイソプロピリデン）−ビス−（４−フェニルアニリン）、オキシジアニリン、４−アミノフェニルスルフィド、２，３−ジメチルアニリン、２，４−ジメチルアニリン、２，５−ジメチルアニリン、２，６−ジメチルアニリン、３，４−ジメチルアニリン、３，５−ジメチルアニリン、６−エチルオルトトルイジン、２，６−ジエチルアニリン、２−イソプロピル−６−メチルアニリン、２，６−ジイソプロピルアニリン、１−アミノ−５，６，７，８−テトラヒドロナフタレン、５−アミノインダン、２−フルオロアニリン、３−フルオロアニリン、４−フルオロアニリン、２−クロロアニリン、３−クロロアニリン、４−クロロアニリン、２−ブロモアニリン、３−ブロモアニリン、４−ブロモアニリン、２−ヨードアニリン、３−ヨードアニリン、４−ヨードアニリン、２−（トリフルオロメチル）アニリン、３−（トリフルオロメチル）アニリン、４−（トリフルオロメチル）アニリン、３−（トリフルオロメトキシ）アニリン、４−（トリフルオロメトキシ）アニリン、３−（１，１，２，２−テトラフルオロエチル）アニリン、３−フルオロ−２−メチルアニリン、３−クロロ−２−メチルアニリン、２−クロロ−６−メチルアニリン、２，６−ジフルオロアニリン、２，３−ジフルオロアニリン、２，６−ジクロロアニリン、２，３−ジクロロアニリン、２，６−ジブロモアニリン、２−メトキシ−６−メチルアニリン、３−フルオロオルトアニシジン、３−アミノ−２−メチルベンジルアルコール、２−アミノ−３−メチルベンジルアルコール、２−アミノメタクレゾール、２，３−ジアミノフェノール、オルトトルイジン、４，４’−エチレンジメタトルイジン、２，５−ジ−ｔｅｒｔ−ブチルアニリン、３−フルオロ−４−メチルアニリン、２−フルオロ−４−メチルアニリン、５−フルオロ−２−メチルアニリン、２−フルオロ−５−メチルアニリン、４−フルオロ−２−メチルアニリン、２−フルオロ−６−メチルアニリン、２，５−ビス（トリフルオロメチル）アニリン、２−フルオロ−６−（トリフルオロメチル）アニリン、２−フルオロ−３−（トリフルオロメチル）アニリン、２，４−ジフルオロアニリン、３，４−ジフルオロアニリン、２，５−ジフルオロアニリン、３−クロロ−４−フルオロアニリン、２−クロロ−４−フルオロアニリン、２−ブロモ−４−フルオロアニリン、４−ブロモ−２−フルオロアニリン、２−ブロモ−４−ヨードアニリン、２−クロロ−４−アミノトルエン、２−クロロ−４−メチルアニリン、２−クロロ−５−メチルアニリン、５−クロロ−２−メチルアニリン、４−クロロ−２−メチルアニリン、３，４−ジクロロアニリン、２，４−ジクロロアニリン、２，５−ジクロロアニリン、４−ブロモ−２−メチルアニリン、４−ブロモ−３−メチルアニリン、３−ブロモ−４−メチルアニリン、２−ブロモ−４−メチルアニリン、４−ブロモ−２−クロロアニリン、２，４−ジブロモアニリン、２，５−ジブロモアニリン、４−フルオロ−２−（トリフルオロメチル）アニリン、４−フルオロ−３−（トリフルオロメチル）アニリン、２−フルオロ−５−（トリフルオロメチル）アニリン、４−クロロ−３−（トリフルオロメチル）アニリン、４−クロロ−２−（トリフルオロメチル）アニリン、４−ブロモ−２−（トリフルオロメチル）アニリン、４−ブロモ−３−（トリフルオロメチル）アニリン、２−ブロモ−５−（トリフルオロメチル）アニリン、２−クロロ−５−（トリフルオロメチル）アニリン、５，５’−（ヘキサフルオロイソプロピリデン）ジオルトトルイジン、４−メトキシ−２−メチルアニリン、２−メトキシ−５−メチルアニリン、５−メトキシ−２−メチルアニリン、５−ｔｅｒｔ−ブチルオルトアニシジン、２−メトキシ−５−（トリフルオロメチル）アニリン、６−クロロメタアニシジン、４−アミノヴェラトロール、３，４−（メチレンジオキシ）アニリン、１，４−ベンゾジオキサン−６−アミン、４’−アミノベンゾ−１５−クラウン−５、２，４−ジメトキシアニリン、４−アミノクレゾール、２，５−ジメトキシアニリン、５−アミノ−２−メトキシフェノール、３−アミノオルトクレゾール、２−アミノオルトクレゾール、２−アミノ−ｔｅｒｔ−ブチルフェノール、２−アミノ−ｔｅｒｔ−アミルフェノール、６−アミノメタクレゾール、４−アミノメタクレゾール、２−アミノ−５−メチルベンジルアルコール、３−アミノ−４−メチルベンジルアルコール、２−アミノ−４−クロロフェノール、４−アミノ−３−クロロフェノール、２−アミノ−５−クロロベンジルアルコール、５−クロロオルトアニシジン、３−フルオロロパラアニシジン、３−クロロパラアニシジン、２−アミノ−４−（トリフルオロメチル）ベンゼンチオール、３，５−ジメチルアニリン、３，５−ジｔｅｒｔ−ブチルアニリン、３，５−ビス（トリフルオロメチル）アニリン、３，５−ジフルオロロアニリン、３，５−ジクロロアニリン、３，５−ジメトキシアニリン、３−メトキシ−５−（トリフルオロメチル）アニリン、２，４，６−トリメチルアニリン、４，４’−メチレンビス（２，６−ジメチルアニリン）、４，４’−メチレンビス（２，６−ジエチルアニリン）、４，４’−メチレンビス（２，６−ジイソプロピルアニリン）、２，４，６−トリ−ｔｅｒｔ−ブチルアニリン、２−クロロ−４，６−ジメチルアニリン、２，６−ジクロロ−３−メチルアニリン、３−クロロ−２，４−ジフルオロアニリン、２，３，４−トリクロロアニリン、２，３，４−トリフルオロアニリン、２，３，６−トリフルオロアニリン、２，４，６−トリフルオロアニリン、２，６−ジブロモ−４−メチルアニリン、３−クロロ−２，６−ジエチルアニリン、４−ブロモ−２，６−ジメチルアニリン、２−クロロ−３
，５−ジフルオロアニリン、４−ブロモ−２，６−ジフルオロアニリン、２−ブロモ−４−クロロ−６−フルオロアニリン、２，４−ジブロモ−６−フルオロアニリン、２，６−ジブロモ−４−フルオロアニリン、２，６−ジクロロ−４−（トリフルオロメチル）アニリン、４−クロロ−２，６−ジブロモアニリン、４−アミノ−２，６−ジクロロフェノール、３，４，５−トリクロロアニリン、３，４，５−トリメトキシアニリン、３，３’，５，５’−テトラメチルベンジジン、２−ブロモ−４，６−ジフルオロアニリン、２，４，６−トリクロロアニリン、２，６−ジクロロ−４−（トリフルオロメトキシ）アニリン、２−ブロモ−３，５−ビス（トリフルオロメチル）アニリン、２，４，６−トリブロモアニリン、２−クロロ−４−フルオロ−５−メチルアニリン、２，４，５−トリフルオロアニリン、２，４，５−トリクロロアニリン、４−クロロ−２−メトキシ−５−メチルアニリン、４−アミノ−２，５−ジメチルフェノール、４−アミノ−２，６−ジブロモフェノール、３，５−ジクロロ−２，６−ジエチルアニリン、２，３，５，６−テトラクロロアニリン、２，３，５，６−テトラフルオロアニリン、２，３，４，５−テトラフルオロアニリン、２，３，４，６−テトラフルオロアニリン、２−ブロモ−３，４，６−トリフルオロアニリン、２−ブロモ−４，５，６−トリフルオロアニリン、２−アミノ−２，４−ジクロロ−３−メチルフェノール、２，３，５，６−テトラフルオロ−４−トリフルオロメチルアニリン、２，３，４，５，６−ペンタフルオロアニリン、４，４’−ジアミノオクタフルオロビフェニル、４−メトキシ−３−ビフェニルアミン、４−ブロモ−２，３，５，６−テトラフルオロアニリン、１，２−フェニレンジアミン、２，３−ジアミノトルエン、３，４−ジアミノトルエン、３，３’−ジアミノベンジジン、４−クロロ−１，２−フェニレンジアミン、４−メトキシ−１，２−フェニレンジアミン、４，５−ジメチル−１，２−フェニレンジアミン、１，２，４，５−ベンゼンテトラミン、４，５−ジクロロ−１，２−フェニレンジアミン、１，３−フェニレンジアミン、２，６−ジアミノトルエン、２，４−ジアミノトルエン、２，４，６−トリメチル−１，３−フェニレンジアミン、４−メトキシ−１，３−フェニレンジアミン、２，４−ジアミノフェノール、４−（２−ヒドロキシエチルチオ）−１，３−フェニレンジアミン、１，４−フェニレンジアミン、２，５−ジアミノトルエン、２，５−ジメチル−１，４−フェニレンジアミン、２−クロロ−１，４−フェニレンジアミン、２，５−ジクロロ−１，４−フェニレンジアミン、２−メトキシ−１，４−フェニレンジアミン、２，３，５，６−テトラメチル−１，４−フェニレンジアミン、２−アミノビフェニル、４−アミノビフェニル、２，４，６−トリフェニルアニリン、２−アミノ−４−フェニルフェノール、５−フェニルオルトアニシジン、ベンジルアミン、α−メチルベンジルアミン、アミノジフェニルメタン、トリチルアミン、１，２−ジフェニルエチルアミン、２，２−ジフェニルエチレンアミン、２−アミノ−１，２−ジフェニルエタノール、フェネチルアミン、２−アミノ−３−フェニル−１−プロ���ノール、２−フェニルシクロプロピルアミン、３−フェニル−１−プロピルアミン、３，３−ジフェニルプロピルアミン、１−メチル−３−フェニルプロピルアミン、４−フェニルブチルアミン、１，２−ジフェニルエチレンジアミン、１，２−ビス（４−メトキシフェニル）エチレンジアミン、４−（２，４−ジ−ｔｅｒｔ−アミルフェノキシ）ブチルアミン、２−アミノ−１−フェニルエタノール、２−フェニルグリシノール、２−アミノ−３−フェニル−１−プロパノール、ＮＯＲＥＰＨＥＤＲＩＮＥ、２−メチルベンジルアミン、１−アミノインダン、２−アミノインダン、１，２，３，４−テトラヒドロ−１−ナフチルアミン、２−（トリフルオロメチル）ベンジルアミン、２−フルオロベンジルアミン、２−フルオロフェネチルアミン、２−クロロベンジルアミン、２−クロロフェネチルアミン、２−ブロモベンジルアミン、２−メトキシベンジルアミン、２−メトキシフェネチルアミン、２−エトキシベンジルアミン、２−［２−（アミノメチル）フェニルチオ］ベンジルアルコール、２−アミノベンジルアミン、３−メチルベンジルアミン、３−（トリフルオロメチル）ベンジルアミン、メタキシレンジアミン、３−フルオロベンジルアミン、３−フルオロフェネチルアミン、３−クロロベンジルアミン、３−クロロフェネチルアミン、３−ブロモベンジルアミン、３−ヨードベンジルアミン、３−メトキシフェネチルアミン、４−メチルベンジルアミン、パラキシレンジアミン、４−（トリフルオロメチル）ベンジルアミン、α，４−ジメチルベンジルアミン、２−（パラトルイル）エチルアミン、４−フルオロベンジルアミン、４−フルオロフェネチルアミン、４−クロロベンジルアミン、４−ブロモベンジルアミン、４−ブロモフェネチルアミン、４−フルオロ−α−メチルベンジルアミン、４−フルオロフェネチルアミン、４−クロロフェネチルアミン、４−メトキシベンジルアミン、４−メトキシフェネチルアミン、４−（トリフルオロメトキシ）ベンジルアミン、４−アミノベンジルアミン、２−（４−アミノフェニル）エチルアミン、ＴＹＲＡＭＩＮＥ、３，５−ビス（トリフルオロメチル）ベンジルアミン、３−フルオロ−５−（トリフルオロメチル）ベンジルアミン、２，６−ジフルオロベンジルアミン、２，４−ジフルオロベンジルアミン、２，５−ジフルオロベンジルアミン、３，４−ジフルオロベンジルアミン、２，４−ジクロロベンジルアミン、３，４−ジクロロベンジルアミン、２，４−ジクロロフェネチルアミン、２，３−ジメトキシベンジルアミン、３，５−ジメトキシベンジルアミン、２，４−ジメトキシベンジルアミン、３，４−ジメトキシベンジルアミン、２，５−ジメトキシフェネチルアミン、３，４−ジメトキシフェネチルアミン、ピペロニルアミン、３，４，５−トリメトキシベンジルアミン、２，４，６−トリメトキシベンジルアミン、１−アミノインダノール、１−ナフタレンメチルアミン、１−（１−ナフチル）エチルアミン、９−アミノフルオレン、１−ピレンメチルアミン、α，ω−ジアミノポリエチレングリコール、α，ω−ジアミノポリプロピレングリコール、α，ω−ジアミノポリジメチルシロキサン又はポリアリルアミン等が挙げられる。【００７６】
上記二級アミンとしては、例えば、ジメチルアミン、Ｎ−エチルメチルアミン、ジエチルアミン、Ｎ−メチルプロピルアミン、Ｎ−メチルイソプロピルアミン、Ｎ−エチルイソプロピルアミン、ジプロピルアミン、ジイソプロピルアミン、Ｎ−メチルブチルアミン、Ｎ−エチルブチルアミン、Ｎ−メチル−ｔｅｒｔ−ブチルアミン、Ｎ−ｔｅｒｔ−ブチルイソプロピルアミン、ジブチルアミン、ジ−ｓｅｃ−ブチルアミン、ジイソブチルアミン、ｔｅｒｔ−アミル−ｔｅｒｔ−ブチルアミン、ジペンチルアミン、Ｎ−メチルヘキシルアミン、ジヘキシルアミン、ｔｅｒｔ−アミル−ｔｅｒｔ−オクチルアミン、ジオクチルアミン、ビス（２−エチルヘキシル）アミン、ジデシルアミン、Ｎ−メチルオクタデシルアミン、Ｎ，Ｎ’−ジメチルエチレンジアミン、Ｎ，Ｎ’−ジエチルエチレンジアミン、Ｎ，Ｎ’−ジイソプロピルエチレンジアミン、Ｎ，Ｎ’−ジメチル−１，３−プロパンジアミン、Ｎ，Ｎ’−ジエチル−１，３−プロパンジアミン、Ｎ，Ｎ’−ジイソプロピル−１，３−プロパンジアミン、Ｎ，Ｎ’−ジメチル−１，６−ヘキサンジアミン、Ｎ−プロピルシクロプロパンメチルアミン、Ｎ−メチルシクロヘキシシルアミン、Ｎ−エチルシクロヘキシシルアミン、Ｎ−イソプロピルシクロヘキシシルアミン、Ｎ−ｔｅｒｔ−ブチルシクロヘキシシルアミン、ジシクロヘキシルアミン、Ｎ，Ｎ’−ビス（３，３−ジメチルブチル）−１，２−シクロヘキサンジアミン、１−シクロヘキシルエチルアミン、１，３−シクロヘキサンビス（メチルアミン）、Ｎ−メチルアリルアミン、Ｎ−メチル−２−メチルアリルアミン、ジアリルアミン、Ｎ，Ｎ’−ジエチル−２−ブチレン−１，４−ジアミン、Ｎ−アリルシクロペンチルアミン、Ｎ−アリルシクロアミン、２−（１−シクロヘキセン）エチルアミン、６−（ジメチルアミノ）フルベン、ビス（２−メトキシエチル）アミン、メチルアミノアセトアルデヒドジメチルアセタール、ジエチルアミノアセトアルデヒドジエチルアセタール、２−メチルアミノエチル−１，３−ジオキソラン、ジエタノールアミン、ジイソプロパノールアミン、Ｎ，Ｎ’−ビス（２−ヒドロキシエチル）エチレンジアミン、１，３−ビス［トリス（ヒドロキシメチル）メチルアミノ］プロパン、Ｎ−メチルグルカミン、２−メチルアジリジン、アゼチジン、ピロリジン、２，５−ジメチルピロリジン、３−ピロリジノール、２−ピロリジンメタノール、３−ピロリン、２，５−ジメチル−３−ピロリン、ピペリジン、１，２，３，６−テトタヒドロピリジン、２−メチルピペリジン、２−エチルピペリジン、３−メチルピペリジン、４−メチルピペリジン、４，４’−ビピペリジン、４，４’−エチレンビピペリジン、４，４’−トリメチレンビピペリジン、３，３−ジメチルピペリジン、２，６−ジメチルピペリジン、３，５−ジメチルピペリジン、２，２，６，６−テトラメチルピペリジン、１，４−ジオキサ−８−アザスピロ［４．５］デカン、２−ピペリジンメタノール、２−ピペリジンエタノール、３−ヒドロキシピペリジン、３−ピペリジンメタノール、４−ヒドロキシピペリジン、２，２，６，６−トリメチル−４−ピペリジノール、７，７，９，９−テトラメチル−１，４−ジオキサ−８−アザスピロ［４．５］デカン−２−メタノール、ヘキサメチレンイミン、ヘプタメチレンイミン、ピペラジン、２−メチルピペラジン、２，６−ジメチルピペラジン、２，５−ジメチルピペラジン、ホモピペラジン、アセトアルデヒドアンモニア三量体、１，４，７−トリアザシクロノナン、１，５，９−トリアザシクロドデカン、ＣＹＣＬＥＮ、１，４，８，１１−テトラアザシクロテトラデカン、１，４，８，１２−テトラアザシクロペンタデカン、ＨＥＸＡＣＹＣＬＥＮ、１，３，３−トリメチル−６−アザビシクロ［３．２．１］オクタン、ドデカヒドロキノリン、スパルテイン、４，４−ジメチルオキサドリジン、４−エチル−２−メチル−２−（３−メチルブチル）オキサドリジン、モルホリン、２，６−ジメチルモルホリン、１−アザ−１２−クラウン−４、１−アザ−１５−クラウン−５、１−アザ−１８−クラウン−６、１，４，１０−トリオキサ−７，１３−ジアザシクロペンタデカン、１，４，１０，１３−テトラキサ−７，１６−ジアザシクロオクタデカン、チアゾリジン、チオモルホリン、Ｎ−メチルアニリン、Ｎ−エチルアニリン、Ｎ−ブチルアニリン、ジフェニルアミン、Ｎ−フェニルベンジルアミン、１，２−ジアニリノエタン、Ｎ−アリルアニリン、２−アニリノエタノール、Ｎ−エチルオルトトルイジン、Ｎ−エチルメタトルイジン、Ｎ−エチルパラトルイジン、４−クロロ−Ｎ−メチルアニリン、Ｎ−メチルパラアニシジン、４−アミノメチルフェノール、Ｎ−エチル−２，３−キシリジン、Ｎ−エチル−３，４−（メチレンジオキシ）アニリン、２，４，６−トリ−ｔｅｒｔ−ブチル−Ｎ−メチルアニリン、Ｎ，Ｎ’−ジフェニル−１，４−フェニレンジアミン、Ｎ，Ｎ’−ジフェニルベンジジン、３，３’−（ヘキサフルオロイソプロピリデン）ジアニリン、４，４’−（ヘキサフルオロイソプロピリデン）ジアニリン、２−ベンジルアニリン、１−アミノ−４−ブロモナフタレン、１−アミノ−２−ナフトール、４−アミノ−１−ナフトール、５−アミノ−１−ナフトール、３−アミノ−２−ナフトール、２，２’−ジチオビス（１−ナフタレン）、２，３−ジアミノナフタレン、１，５−ジアミノナフタレン、１，８−ジアミノナフタレン、１，１’−ビナフチル−２，２’−ジアミン、１−アミノフルレン、２−アミノフルレン、２，７−ジアミノフルレン、３，７−ジアミノ−２−メトキシフルレン、２−アミノ−７−ブロモフルレン、２−アミノ−９−ヒドロキシフルレン、２−アミノ−３−ブルモ−９−ヒドロキシフルレン、１−アミノアントラセン、２−アミノアントラセン、９−アミノフェナンスレン、９，１０−ジアミノフェナンスレン、３−アミノフルオランセン、１−アミノピレン、６−アミノクライセン、Ｎ，α−ジメチルベンジルアミン、Ｎ−ベンジル−α−メチルベンジルアミン、Ｎ−ベンジルメチルアミン、Ｎ−エチルベンジルメチルアミン、Ｎ−イソプロピルベンジルメチルアミン、Ｎ−ブチルベンジルメチルアミン、Ｎ−ｔｅｒｔ−ブチルベンジルメチルアミン、ジベンジルアミン、Ｎ，Ｎ’−ジベンジルエチレンジアミン、Ｎ−メチルフェネチルアミン、Ｎ−ベンジル−２−フェネチルアミン、β−メチルフェネチルアミン、Ｎ−ベンジルエタノールアミン、２−（ベンジルアミノ）シクロヘキサンメタノール、α−（メチルアミノメチル）ベンジルアルコール、ＥＰＨＥＤＲＩＮＥ、α−ジフェニル−２−ピロリジンメタノール、４−ベンジルピペラジン、４−フェニル−１，２，３，６−テトラヒドロピリジン、インドリン、２−メチルインドリン、１，２，３，４−テトラヒドロカルバゾール、２，３−ジメチルインドリン、インドリン−２−カルボン酸、１，２，３，４−テトラヒドロキノリン、１，２，３，４−テトラヒドロイソキノリン、６，７−ジメトキシ−１，２，３，４−テトラヒドロイソキノリン、イミノジベンジル、５，６，１１，１２−テトラヒドロジベンズ［Ｂ，Ｆ］アゾシン、フェノザジン又はフェノチアジン等が挙げられる。【００７７】
上記三級アミンとしては、例えばトリメチルアミン、Ｎ，Ｎ−ジメチルエチルアミン、Ｎ，Ｎ−ジエチルメチルアミン、トリエチルアミン、トリプロピルアミン、Ｎ，Ｎ−ジメチルイソプロピルアミン、Ｎ，Ｎ−ジイソプロピルエチルアミン、Ｎ，Ｎ−ジメチルブチルアミン、Ｎ−メチルジブチルアミン、トリブチルアミン、トリイソブチルアミン、トリペンチルアミン、Ｎ，Ｎ−ジメチルヘキシルアミン、トリヘキシルアミン、Ｎ，Ｎ−ジメチルオクチルアミン、Ｎ−メチルジオクチルアミン、トリオクチルアミン、トリイソオクチルアミン、トリイソデシルアミン、Ｎ，Ｎ−ジメチルウンデシルアミン、Ｎ，Ｎ−ジメチルドデシルアミン、トリドデシルアミン、Ｎ−メチルジオクタデシルアミン、Ｎ，Ｎ，Ｎ’，Ｎ’−テトラメチルジアミノメタン、Ｎ，Ｎ，Ｎ’，Ｎ’−テトラメチルエチレンジアミン、Ｎ，Ｎ，Ｎ’，Ｎ’−テトラエチルエチレンジアミン、Ｎ，Ｎ，Ｎ’，Ｎ’−テトラメチル−１，３−プロパンジアミン、Ｎ，Ｎ，Ｎ’，Ｎ’−テトラエチル−１，３−プロパンジアミン、Ｎ，Ｎ，Ｎ’，Ｎ’−テトラエチル−１，３−ブタンジアミン、Ｎ，Ｎ，Ｎ’，Ｎ’−テトラメチル−１，４−ブタンジアミン、Ｎ，Ｎ，Ｎ’，Ｎ’−テトラメチル−１，５−ペンタンジアミン、Ｎ，Ｎ，Ｎ’，Ｎ’−テトラメチル−１，６−ヘキサンジアミン、Ｎ，Ｎ，Ｎ’，Ｎ’−テトラブチル−１，６−ヘキサンジアミン、トリス（ジメチルアミノ）メタン、Ｎ，Ｎ，Ｎ’，Ｎ’，Ｎ’’−ペンタメチルジエチレントリアミン、Ｎ，Ｎ−ジメチルシクロヘキシルアミン、Ｎ，Ｎ−ジエチルシクロヘキシルアミン、Ｎ−メチルジシクロヘキシルアミン、Ｎ−エチルジシクロヘキシルアミン、Ｎ，Ｎ−ジメチルシクロヘキサンメチルアミン、トリアリルアミン、トリス（２−メチルアリル）アミン、Ｎ，Ｎ，Ｎ’，Ｎ’−テトラメチル−２−ブテン−１，４−ジアミン、テトラキスジメチルアミノエチレン、パーフルオロイソブチルアミン、トリス［２−（２−メトキシエトキシ）エチル］アミン、ｔｅｒｔ−ブトキシビス（ジメチルアミノ）メタン、２−（ジエチルアミノ）エタノールビニルエーテル、Ｎ，Ｎ’−ジメチルホルムアミドジメチルアセタール、Ｎ，Ｎ’−ジメチルホルムアミドジエチルアセタール、Ｎ，Ｎ’−ジメチルホルムアミドジプロピルアセタール、Ｎ，Ｎ’−ジメチルホルムアミドジイソプロピルアセタール、Ｎ，Ｎ’−ジメチルホルムアミドジ−ｔｅｒｔ−ブチルアセタール、Ｎ，Ｎ’−ジメチルホルムアミドジネオペンチルアセタール、Ｎ，Ｎ’−ジメチルホルムアミドジシクロヘキシルアセタール、Ｎ，Ｎ−ジメチルアセトアミドジメチルアセタール、ジメチルアミノアセトアルデヒドジエチルアセタール、ジエチルアミノアセトアルデヒドジエチルアセタール、Ｎ，Ｎ’−ビス（２，２−ジメトキシエチル）メチルアミン、Ｎ，Ｎ−ジメチルエタノールアミン、Ｎ，Ｎ−ジエチルエタノールアミン、２−（ジイソプロピルアミノ）エタノール、２−（ジブチルアミノ）エタノール、３−ジメチルアミノ−１−プロパノール、３−ジエチルアミノ−１−プロパノール、１−ジメチルアミノ−２−プロパノール、１−ジエチルアミノ−２−プロパノール、２−ジメチルアミノ−２−メチル−１−プロパノール、５−ジエチルアミノ−２−ペンタノール、Ｎ−メチルジエタノールアミン、Ｎ−エチルジエタノールアミン、Ｎ−ブチルジエタノールアミン、１−［Ｎ，Ｎ−ビス（２−ヒドロキシエチル）アミノ］−２−プロパノール、トリイソプロパノールアミン、３−（ジメチルアミノ）−１，２−プロパンジオール、３−（ジエチルアミノ）−１，２−プロパンジオール、３−（ジプロピルアミノ）−１，２−プロパンジオール、３−（ジイソプロピルアミノ）−１，２−プロパンジオール、２−｛［２−（ジメチルアミノ）エチル］メチルアミノ｝エタノール、１，３−ビス（ジメチルアミノ）−２−プロパノール、Ｎ，Ｎ，Ｎ’，Ｎ’−テトラキス（２−ヒドロキシプロピル）エチレンジアミン、２−［２−（ジメチルアミノ）エトキシ］エタノール、ＰＥＮＴＲＯＬ、１−アジリジンエタノール、１−メチルピロリジン、１−ブチルピロリジン、１−ピロリジノ−１−シクロペンテン、１−ピロリジノ−１−シクロヘキセン、１−（２−ヒドロキシエチル）ピロリジン、３−ピロリジノ−１，２−プロパンジオール、１−メチル−３−ピロジノール、１−エチル−３−ピロジノール、１−メチル−２−ピロリジンメタノール、２−メチル−１−ピロリン、１−メチルピペリジン、１−エチルピペリジン、ジピペリジノメタン、１−エチルピペリジン、１，１’−メチレンビス（３−メチルピペリジン）、４，４’−トリメチレンビス（１−メチルピペリジン）、１，２，２，６，６−ペンタメチルピペリジン、１−ピペリジンアセトアルデヒドジエチルアセタール、１−ピペリジンエタノール、３−ピペリジノ−１，２−プロパンジオール、３−ヒドロキシ−１−メチルピペリジン、１−エチル−３−ヒドロキシピペリジン、１−メチル−３−ピペリジンメタノール、４，４’−トリメチレンビス（１−ピペリジンエタノール）、Ｎ，Ｎ’−ビス（２，２，６，６−テトラメチル−４−ピペリジニル）−１，６−ヘキサジアミン、１，２，３，６−テトラヒドロピリジン、１，４−ジメチルピペラジン、４−（ジメチルアミノ）−１，２，２，６，６−ペンタメチルピペラジン、１，４−ビス（２−ヒドロキシエチル）ピペラジン、１，３，５−テトラメチルヘキサヒドロ−１，３，５−トリアジン、１，３，５−テトラエチルヘキサヒドロ−１，３，５−トリアジン、１，４，７−トリメチル−１，４，７−トリアザシクロノナン、１，５，９−トリメチル−１，５，９−トリアザシクロドデカン、１，４，８，１１−テトラメチル−１，４，８，１１−テトラアザシクロテトラデカン、１，４，７，１０，１３，１６−ヘキサメチル−１，４，７，１０，１３，１６−ヘキサアザシクロオクタデカン、ＴＲＯＰＡＮＥ、ＱＵＩＮＵＬＩＤＩＮＥ、３−ＱＵＩＮＵＬＩＤＩＮＯＬ、１，４−ジアザビシクロ［２．２．２］オクタン、ヘキサメチレンテトラミン、４−メチルモルホリン、４−エチルモルホリン、４−（１−シクロペンテン−１−イル）モルホリン、１−モルホリノ−１−シクロヘキセン、１−モルホリノ−１−シクロヘプテン、４−（２−ヒドロキシエチル）モルホリン、３−モルホリノ−１，２−プロパンジオール、４−［２−（ジメチルアミノ）エチル］モルホリン、５−エチル−１−アザ−３，７−ジオキサビシクロ［３．３．０］オクタン、１−アザ−３，７−ジオキサビシクロ［３．３．０］オクタン−５−メタノール、４，７，１３，１８−テトラオキサ−１，１０−ジアザビシクロ［８．５．５］エイコサン、４，７，１３，１６，２１−ペンタオキサ−１，１０−ジアザビシクロ［８．８．５］トリコサン、４，７，１３，１６，２１，２４−ヘキサオキサ−１，１０−ジアザビシクロ［８．８．８］ヘキサコサン、Ｎ，Ｎ−ジメチルアニリン、Ｎ−エチル−Ｎ−メチルアニリン、Ｎ，Ｎ−ジエチルアニリン、Ｎ，Ｎ−ジブチルアニリン、１−フェニルピペリジン、トリフェニルアミン、Ｎ−ベンジル−Ｎ−エチルアニリン、２−（Ｎ−エチルアニリノ）エタノール、Ｎ−フェニルジエタノールアミン、Ｎ−（エトキシエチル）−Ｎ−メチルアニリン、Ｎ，Ｎ−ジメチルオルトトルイジン、Ｎ，Ｎ−ジメチルメタトルイジン、Ｎ，Ｎ−ジメチルパラトルイジン、Ｎ，Ｎ−ジエチルオルトトルイジン、Ｎ，Ｎ−ジエチルメタトルイジン、Ｎ，Ｎ−ジエチルパラトルイジン、３−ジメチルアミノフェノール、３−ジエチルアミノフェノール、２−（Ｎ−エチルメタトルイジノ）エタノール、４−ｔｅｒｔ−ブチル−Ｎ，Ｎ−ジメチルアニリン、４−ブロモ−Ｎ，Ｎ−ジメチルアニリン、２，２’−（パラトルイルイミノ）ジメタノール、４−（ジメチルアミノ）フェネチルアルコール、Ｎ，Ｎ，Ｎ’，Ｎ’−テトラメチルベンジジン、Ｎ，Ｎ’−ジグリシジル−４−グリシジルオキシアニリン、２，６−ジイソプロピル−Ｎ，Ｎ−ジメチルアニリン、４−ブロモ−Ｎ，Ｎ−ジメチル−３−（トリフルオロメチル）アニリン、Ｎ，Ｎ，３，５−テトラメチルアニリン、Ｎ，Ｎ，２，４，６−ペンタメチルアニリン、４，４’−メチレンビス（２，６−ジイソプロピル−Ｎ，Ｎ−ジメチルアニリン）、２，６−ジ−ｔｅｒｔ−ブチル−４−（ジメチルアミノメチル）フェノール、Ｎ，Ｎ，Ｎ’，Ｎ’−テトラメチル−１，４−フェニレンジアミン、４，４’−メチレンビス（Ｎ，Ｎ−ジメチルアニリン）、４，４’−メチレンビス（Ｎ，Ｎ−ジグリシジルアニリン）、４，４’−ビニリデンビス（Ｎ，Ｎ−ジメチルアニリン）、ロイコマラカイトグリーン、４，４’−ビス（ジメチルアミノ）ベンジドロール、１，８−ビス（ジメチルアミノ）ナフタレン、２−（ジメチルアミノ）フルレン、Ｎ，Ｎ−ジメチル−１−フェネチルアミン、３−（Ｎ−ベンジル−Ｎ−メチルアミノ）−１，２−プロパンジオール、Ｎ，Ｎ−ジメチルベンジルアミン、Ｎ，Ｎ，Ｎ’，Ｎ’−テトラベンジルメタンジアミン、Ｎ−メチルジフェニルエチレンアミン、トリベンジルアミン、Ｎ−（２−クロロエチル）ジベンジルアミン、Ｎ−ベンジル−Ｎ−メチルエタノールアミン、３−ジベンジルアミノ−１−プロパノール、２−ジベンジルアミノ−３−フェニル−１−プロパノール、Ｎ−エチル−３，３’−ジフェニルジプロピルアミン、３−メトキシ−Ｎ，Ｎ−ジメチルベンジルアミン、４−ブロモ−Ｎ，Ｎ−ジイソプロピルベンジルアミン、１−（ジフェニルメチル）アゼチジン、１−ベンジル−３−ピロリン、１−ベンジル−３−ピロリジノール、１−ベンジル−２−ピロリジンメタノール、１−（３，４−ジヒドロ−２−ナフチル）ピロリジン、１−メチル−４−フェニル−１，２，３，６−テトラヒドロピリジン、４−ジフェニルメトキシ−１−メチルピペラジン、１−ベンジル−４−ヒドロキシピペラジン、１，３，５−トリベンジルヘキサヒドロ−１，３，５−トリアジン、４−フェニルモルホリン、２，５−ジメチル−４−（モルホリノメチル）フェノール、Ｎ，Ｎ’−ジベンジル−１，４，１０，１３−テトラオキサ−７，１６−ジアザシクロオクタデカン、２−メチレン−１，３，３−トリメチルインドリン、ＪＵＬＯＤＩＮＥ、８−ヒドロキシＪＵＬＯＤＩＮＥ、５，１０−ジヒドロ−５，１０−ジメチルフェナジン、１０メチルフェノチアジン、ＴＲＯＧＥＲ’Ｓ  ＢＡＳＥ又は５，６−ベンゾ−４，７，１３，１６，２１，２４−ヘキサオキサ−１，１０−ジアザビシクロ［８．８．８］ヘキサコサン等が挙げられる。【００７８】
使用可能な上記アミンとしては、さらに、Ｎ−メチルエチレンジアミン、Ｎ−エチルエチレンジアミン、Ｎ−プロピルエチレンジアミン、Ｎ−イソプロピルエチレンジアミン、Ｎ，Ｎ−ジメチルエチレンジアミン、Ｎ，Ｎ−ジエチルエチレンジアミン、Ｎ，Ｎ−ジブチルエチレンジアミン、Ｎ，Ｎ，Ｎ’−トリメチルエチレンジアミン、Ｎ，Ｎ−ジメチル−Ｎ’−エチルエチレンジアミン、Ｎ，Ｎ−ジエチル−Ｎ’−メチルエチレンジアミン、Ｎ，Ｎ，Ｎ’−トリエチルエチレンジアミン、Ｎ−メチル−１，３−プロパンジアミン、Ｎ−エチル−１，３−プロパンジアミン、Ｎ−プロピル−１，３−プロパンジアミン、Ｎ−イソプロピル−１，３−プロパンジアミン、３−ジメチルアミノプロピルアミン、３−ジエチルアミノプロピルアミン、３−ジブチルアミノプロピルアミン、Ｎ，Ｎ，Ｎ’−トリメチル−１，３−プロパンジアミン、Ｎ，Ｎ，２，２−テトラエチル−１，３−プロパンジアミン、２−アミノ−５−ジエチルアミノペンタン、ジエチレントリアミン、Ｎ１−イソプロピルジエチレントリアミン、Ｎ，Ｎ，Ｎ’，Ｎ’−テトラエチルジエチレントリアミン、Ｎ−（２−アミノエチル）−１，３−プロパンジアミン、３，３’−ジアミノ−Ｎ−メチルジプロピルアミン、Ｎ−（３−アミノプロピル）−１，３−プロパンジアミン、３，３’−イミノビス（Ｎ，Ｎ−ジメチルプロピルアミン）、ＳＰＥＲＭＩＤＩＮＥ、ビス（ヘキサメチレン）トリアミン、Ｎ，Ｎ’，Ｎ’’−トリメチルビス（ヘキサメチレン）トリアミン、４−（アミノメチル）−１，８−オクタンジアミン、トリエチレンテトラミン、１，１，４，７，１０，１０−ヘキサメチルトリエチレンテトラミン、Ｎ，Ｎ’−ビス（３−アミノプロピル）エチレンジアミン、Ｎ，Ｎ’−ビス（２−アミノエチル）−１，３−プロパンジアミン、Ｎ，Ｎ’−ビス（３−アミノプロピル）−１，３−プロパンジアミン、ＳＰＥＲＭＩＮＥ、トリス（２−アミノエチル）アミン、テトラエチレンペンタミン、ペンタエチレンヘキサミン、Ｎ−シクロヘキシル−１，３−プロパンジアミン、２−（２−アミノエチルアミノ）エタノール、１−（２−アミノエチル）ピロリジン、２−（２−アミノエチル）−１−メチルピロリジン、１−（２−ピロリジニルメチル）ピロリジン、４−（１−ピロリジニル）ピペリジン、４−ピペリジノピペリジン、１−（２−アミノエチル）ピペリジン、１−（３−アミノプロピル）−２−ピペコリン、３−アミノピペリジン、１−メチル−４−（メチルアミノ）ピペリジン、４−（アミノエチル）ピペリジン、３−（４−アミノブチル）ピペリジン、４−アミノ−２，２，６，６−テトラメチルピペリジン、４−ジメチルアミノ−２，２，６，６−テトラメチルピペリジン、２−メチル−２−イミダソリン、４，４−ジメチル−２−イミダソリン、１−メチルピペラジン、１−エチルピペラジン、１−（２−ヒドロキシエチル）ピペラジン、１−［２−（２−ヒドロキシエトキシ）エチル］ピペラジン、１−（２−アミノエチル）ピペラジン、１，４−ビス（３−アミノプロピル）ピペラジン、ＨＥＸＥＴＩＤＩＥＮ、１，４，５，６−テトラヒドロピリミジン、１−メチルホモピペラジン、３−アミノキヌリジン、１，８−ジアザビシクロ［５．４．０］ウンデ−７−セン、１，３，４，６，７，８−ヘキサヒドロ−２Ｈ−ピリミド［１，２−Ａ］ピリミジン、１，３，４，６，７，８−ヘキサヒドロ−１−メチル−２Ｈ−ピリミド［１，２−Ａ］ピリミジン、４−（２−アミノエチル）モルホリン、４−（３−アミノプロピル）モルホリン、５，６−ジヒドロ−２−イソプロペニル−４，４，６−トリメチル−４Ｈ−１，３−オキサジン、Ｎ−メチル−１，２−フェニレンジアミン、Ｎ−フェニル−１，２−フェニレンジアミン、Ｎ，Ｎ−ジメチル−１，３−フェニレンジアミン、Ｎ，Ｎ−ジメチル−１，４−フェニレンジアミン、Ｎ，Ｎ−ジエチル−１，４−フェニレンジアミン、Ｎ４，Ｎ４−ジエチル−２−メチル−１，４−フェニレンジアミン、２−メトキシ−Ｎ４−フェニル−１，４−フェニレンジアミン、Ｎ−フェニル−１，４−フェニレンジアミン、Ｎ−メチル−４，４’−メチレンジアニリン、Ｎ−フェニルエチレンジアミン、Ｎ’−ベンジル−Ｎ，Ｎ−ジメチルエチレンジアミン、Ｎ，Ｎ’，Ｎ’’−トリベンジルトリス（２−アミノエチル）アミン、４−（ヘキサデシルアミノ）ベンジルアミン、４−ジメチルアミノベンジルアミン、４−アミノ−１−ベンジルピペラジン、２−フェニル−２−イミダゾリン、トラゾリン、２−（１−ナフチルメチル）−２−イミダゾリン、フェントールアミン、２，３−ジフェニル−１，４−ジアザスピロ［４．５］デカ−１，３−ジエン、４−ベンジル−２−メチル−２−オキサゾリン、４，４−ジメチル−２−フェニル−２−オキサゾリン、４−メトキシメチル−２−メチル−５−フェニル−２−オキサゾリン、２−メチル−５−フェニル−２−オキサゾリン−４−メタノール、２，２’−ビス［（４Ｓ）−４−ベンジル−２−オキサゾリン］、２，２’−ビス［（４Ｓ）−４−フェニル−２−オキサゾリン］、２，２’−イソプロピリデンビス［（４Ｓ）−４−フェニル−２−オキサゾリン］、２，２’−メチレンビス［（４Ｒ，５Ｓ）−４，５−ジフェニル−２−オキサゾリン］、テトラミソール、１−フェニルピペラジン、５−フェニル−１，４，５，６−テトラヒドロピリミジン、１−ベンジルピペラジン、１−シンナミルピペラジン、１−オルトトルイルピペラジン、１−（２，３−キシリル）ピペラジン、１−（２−メトキシ）ピペラジン、１−（４−メトキシ）ピペラジン、１−（２−エトキシ）ピペラジン、４−モルホリノアニリン、ホモカイン、ポリエチレンイミン、又はポリエチレンイミングラフトポリアルキル（メタ）アクリレート共重合体等の一級アミノ基、二級アミノ基及び三級アミノ基を一分子中に組み合わせてなるアミン化合物等が挙げられる。【００７９】
さらに、上記アミンとして、ニトロアミンや、市販の変成アミン、変成ポリアミンを用いることもできる。上記ニトロアミンとしては、２−ニトロアニリン、３−ニトロアニリン、４−ニトロアニリン又は１−（４−ニトロフェニル）ピペラジン等が挙げられる。【００８０】
上記水酸化四級アンモニウム塩としては、例えば、水酸化テトラメチルアンモニウム塩、水酸化テトラエチルアンモニウム塩、水酸化テトラプロピルアンモニウム塩、水酸化テトラブチルアンモニウム塩、水酸化トリエチルメチルアンモニウム塩、水酸化ヘキサデシルトリメチルアンモニウム塩又は水酸化ベンジルトリメチルアンモニウム塩等が挙げられる。【００８１】
上記ヒドラジン化合物としては、例えば、フェニルヒドラジン、１，１−ジフェニルヒドラジン、１，２−ジフェニルヒドラジン、１−メチル−１−フェニルヒドラジン又はオルトトルイルヒドラジン等が挙げられる。【００８２】
上記アミド化合物としては、例えば、マロンアミド、スクシンアミド、フマル酸アミド、アジピン酸アミド、ＮＩＰＥＣＩＴＡＮＩＤＥ、アルキル（メタ）アクリレート・（メタ）アクリロイルアミド共重合体、スチレン・アルキル（メタ）アクリレート・（メタ）アクリロイルアミド共重合体、アルキル（メタ）アクリレート・（メタ）アクリロイルモルフォリン共重合体、又はスチレン・アルキル（メタ）アクリレート・（メタ）アクリロイルモルフォリン共重合体等が挙げられる。【００８３】
上記メルカプト化合物としては、例えば、１，２−エタンジチオール、１，３−プロパンジチオール、１，４−ブタンジチオール、１，５−ペンタンジチオール、１，６−ヘキサンジチオール、１，８−オクタンジチオール、１，９−ノナンジチオール、２−メルカプトエチルエーテル、１，２−ベンゼンジチオール、１，３−ベンゼンジチオール、１，４−ベンゼンジチオール、１，２−ベンゼンジメタンチオール、１，３−ベンゼンジメタンチオール、１，４−ベンゼンジメタンチオール又は４，４’−チオベンゼンチオール等が挙げられる。【００８４】
上記スルフィド化合物としては、例えば、エチルジスルフィド、メチルプロピルジスルフィド、イソプロピルジスルフィド又はフェニルジスルフィド等が挙げられる。【００８５】
上記ホスフィン化合物としては、例えば、ジ−ｔｅｒｔ−ブチルホスフィン、トリメチルホスフィン、１，２−ビス（ジメチルホスフィノ）エタン、トリエチルホスフィン、トリプロピルホスフィン、トリイソプロピルホスフィン、トリイソブチルホスフィン、トリ−ｔｅｒｔ−ブチルホスフィン、トリオクチルホスフィン、トリシクロヘキシルホスフィン、１，４−ビス（ジシクロヘキシルホスフィノ）ブタン、フェニルホスフィン、ジフェニルホスフィン、トリフェニルホスフィン、１，２−ビス（フェニルホスフィノ）エタン、ジメチルフェニルホスフィン、ジエチルフェニルホスフィン、ジアリルフェニルホスフィン、メチルジフェニルホスフィン、エチルジフェニルホスフィン、ジフェニルプロピルホスフィン、イソプロピルジフェニルホスフィン、ジフェニルビニルホスフィン、アリルジフェニルホスフィン、ジシクロヘキシルフェニルホスフィン、トリベンジルホスフィン、トリオルトトルイルホスフィン、トリメタトルイルホスフィン、トリパラトルイルホスフィン、トリス（２，４，６−トリメチルフェニル）ホスフィン、ビス（ジフェニルホスフィノ）メタン、１，２−ビス（ジフェニルホスフィノ）エタン、１，３−ビス（ジフェニルホスフィノ）プロパン、１，４−ビス（ジフェニルホスフィノ）ブタン、又は２，２’−ビス（ジフェニルホスフィノ）−１，１’−ナフタレン等が挙げられる。【００８６】
上記塩基性化合物（ａ２）は、アミンであることが好ましい。アミンを用いた場合には、硬化性化合物（Ｂ）の硬化をより一層速やかに進行させることができる。【００８７】
上記塩基性化合物（ａ２）としてのアミンは、一分子中にアミノ基を少なくとも２個有することが好ましい。この場合には、硬化性化合物（Ｂ）の硬化をさらに一層速やかに進行させることができる。
上記塩基性化合物（ａ２）としてのアミンは、下記式（２）〜（７）の内のいずれかで表されるアミンであることが好ましい。この場合には、硬化性化合物（Ｂ）の硬化をさらに一層速やかに進行させることができる。【００８８】
【化２２】
2009019979.tif 000024
【００８９】
【化２３】
2009019979.tif 000025
【００９０】
【化２４】
2009019979.tif 000026
【００９１】
【化２５】
2009019979.tif 000027
【００９２】
上記式（５）中、Ｒ１は炭素数１〜１０のアルキレン基を示す。【００９３】
【化２６】
2009019979.tif 000028
【００９４】
上記式（６）中、Ｒ２は炭素数１〜１０のアルキレン基を示す。【００９５】
【化２７】
2009019979.tif 000029
【００９６】
（硬化性化合物（Ｂ））
本発明では、上記光塩基発生剤（Ａ）は、エポキシ基、（メタ）アクリロイル基、イソシアネート基、酸無水物基及びアルコキシシリル基から選ばれる官能基を一分子中に少なくとも２個有する硬化性化合物（Ｂ）と併用される。これらの官能基を一分子中に少なくとも２個有する硬化性化合物（Ｂ）は、上記光塩基発生剤（Ａ）から生じた塩基により効果的に活性化され、速やかに硬化される。硬化性化合物（Ｂ）は単独で用いられてもよく、２種以上が併用されてもよい。【００９７】
なお、本明細書において、「（メタ）アクリロイル」とは、アクリロイル又はメタクリロイルを意味する。また、「（メタ）アクリル」とは、アクリル又はメタクリルを意味する。また、「（メタ）アクリレート」とは、アクリレート又はメタクリレートを意味する。【００９８】
上記硬化性化合物（Ｂ）は、エポキシ基又はイソシアネート基を有する化合物であることが好ましい。これらの好ましい化合物を用いた場合、硬化性と、硬化物の基板へ密着性及び接着性との性能のバランスを取りやすい。なかでも、イソシアネート基を有するウレタンプレポリマーが特に好適に用いられる。イソシアネート基を有するウレタンプレポリマーを用いた場合、硬化性と、硬化物の基板へ密着性及び接着性との性能のバランスをより一層取りやすい。【００９９】
上記（メタ）アクリロイル基を一分子中に少なくとも２個有する硬化性化合物（Ｂ）としては、例えば、イソシアネート基を持つ化合物と活性水素を持つ（メタ）アクリルモノマーとの反応等により得られるウレタンアクリレート類、エポキシ基を複数個持つ化合物と（メタ）アクリル酸もしくは水酸基を持つ（メタ）アクリル系モノマーとの反応等により得られるエポキシエステル化合物類、ポリエステルアクリレート類、アルキレングリコールジ（メタ）アクリレート類、ポリアルキレングリコールジ（メタ）アクリレート類、ポリオール（メタ）アクリレート類、シリコーンアクリレート類、ポリブタジエンアクリレート類、ビスフェノールＡのエチレンオキサイド付加物ジメタクリレート、トリメチロールプロパンＰＯ変性トリメタクリレート又はトリメチロールプロパンＥＯ変性トリメタクリレート類等が挙げられる。【０１００】
上記アルキレングリコールジ（メタ）アクリレート類としては、エチレングリコールジメタクリレート、１，４−ブタンジオールジメタクリレート、１，６−ヘキサンジオールジメタクリレート又は１，９−ノナンジオールジメタクリレート等が挙げられる。【０１０１】
上記ポリアルキレングリコールジ（メタ）アクリレート類としては、ポリエチレングリコールジ（メタ）アクリレート、ポリプロピレングリコールジ（メタ）アクリレート又はポリテトタメチレングリコールジ（メタ）アクリレート等が挙げられる。【０１０２】
上記ポリオール（メタ）アクリレート類としては、グリセリンジ（メタ）アクリレート、グリセリントリ（メタ）アクリレート、トリメチロールプロパントリ（メタ）アクリレート、ジトリメチロールプロパンテトラアクリレート、ペンタエリスリトールトリアクリレート、ペンタエリスリトールテトラアクリレート、ジペンタエリスリトールペンタアクリレート又はジペンタエリスリトールヘキサアクリレート等が挙げられる。【０１０３】
上記イソシアネート基を少なくとも２個有する硬化性化合物（Ｂ）としては、例えば、テトラメチレンジイソシアネート、ヘキサメチレンジイソシアネート、オクタメチレンジイソシアネート、ドデカメチレンジイソシアネート、１，５−ジイソシアネート−２−メチルペンタン、１，３−ビス（イソシアネートメチル）シクロヘキサン、１，４−シクロヘキセンジイソシアネート、４，４’−メチレンビス（シクロヘキシルイソシアネート）、イソホロンジイソシアネート、１，３−フェニレンジイソシアネート、１，４−フェニレンジイソシアネート、トルイレン−２，４−ジイソシアネート、トルイレン−２，６−ジイソシアネート、１−クロロメチル−２，４−ジイソシアネートベンゼン、４，４’−メチレンビス（２，６−ジエチルフェニルイソシアネート）、４，４’−メチレンビス（フェニルイソシアネート）、４，４’−オキシビス（フェニルイソシアネート）、１，５−ナフチレンジイソシアネート、スチレン・３−（メタ）アクリロイルオキシプロピルイソシアネート共重合体、アルキル（メタ）アクリレート・３−（メタ）アクリロイルオキシプロピルイソシアネート共重合体、スチレン・アルキル（メタ）アクリレート・３−（メタ）アクリロイルオキシプロピルイソシアネート共重合体又はウレタンプレポリマー等が挙げられる。【０１０４】
上記ウレタンプレポリマーの製造方法としては、例えば、ポリヒドロキシ化合物と上記ポリイソシアネート化合物とを混合し、窒素気流中で８０〜１００℃程度の温度で３〜５時間程度反応させる方法が挙げられる。上記ポリヒドロキシ化合物の有する水酸基（ＯＨ）に対するポリイソシアネート化合物の有するイソシアネート基（ＮＣＯ）の比率（ＮＣＯ／ＯＨ）が当量比で１．２〜１５となるような割合で、上記ポリヒドロキシ化合物と、上記ポリイソシアネート化合物とを混合することが好ましい。上記比率（ＮＣＯ／ＯＨ）は当量比で、３〜１２の範囲内にあることが好ましい。【０１０５】
上記ＮＣＯ／ＯＨが当量比で１．２未満であると、得られるウレタンプレポリマーの粘度が高くなりすぎて、光硬化性組成物を接着剤として用いることが困難となることがある。上記ＮＣＯ／ＯＨが当量比で１５を超えると、光硬化性組成物が硬化時に発泡し易くなり、硬化物の凝集力が低下し、十分な接着強度が得られないことがある。【０１０６】
上記酸無水物基を一分子中に少なくとも２個有する硬化性化合物（Ｂ）としては、例えば、ビシクロ［２，２，２］オクト−７−エン−２，３，５，６−テトラカルボン酸二無水物、エチレンジアミンテトラ酢酸二無水物、ジエチレントリアミンペンタ酢酸二無水物、３，３’，４，４’−ベンゾフェノンテトラカルボン酸二無水物、４，４’−（ヘキサフルオロイソプロピリデン）ジフタル酸無水物、１，２，４，５−ベンゼンテトラカルボン酸二無水物、１，４，５，８−ナフタレンテトラカルボン酸二無水物、３，４，９，１０−ペリレンテトラカルボン酸二無水物、無水ピロメリット酸、スチレン・無水マレイン酸共重合体、アルキル（メタ）アクリレート・無水マレイン酸共重合体・スチレン・アルキル（メタ）アクリレート・無水マレイン酸共重合体、テトラカルボン酸二無水物とジアミンの反応生成物、又はテトラカルボン酸二無水物とジオールとの反応生成物等が挙げられる。【０１０７】
上記アルコキシシリル基を一分子中に少なくとも２個有する硬化性化合物（Ｂ）としては、例えばテトラメトキシシラン、テトラエトキシシラン、テトライソプロポキシシラン、トリメトキシシラン、メチルトリメトキシシラン、トリエトキシシラン、エチルトリエトキシシラン、ジメトキシジメチルシラン、シクロヘキシルジメトキシメチルシラン、ジエトキシジメチルシラン、ジメトキシメチルオクチルシラン、ジエトキシメチルビニルシラン、クロロメチル（ジイソプロポキシ）メチルシラン、ジメトキシメチルフェニルシラン、ジエトキシジフェニルシラン、トリメトキシプロピルシラン、イソブチルトリメトキシシラン、オクチルトリメトキシシラン、オクタデシルトリメトキシシラン、メチルトリエトキシシラン、イソブチルトリエトキシシラン、オクチルトリエトキシシラン、ビニルトリメトキシシラン、ビニルトリエトキシシラン、アリルトリエトキシシラン、（３−クロロプロピル）トリメトキシシラン、クロロメチルトリエトキシシラン、トリス（２−メトキシエトキシ）ビニルシラン、３−グリシドキシプロピルトリメトキシシラン、ジエトキシ（３−グリシドキシプロピル）メチルシラン、トリメトキシ［２−（７−オキサビシクロ［４．１．０］−ヘプト−３−イル）エチル］シラン、クロロトリメトキシシラン、クロロトリエトキシシラン、クロロトリス（１，３−ジメチルブトキシ）−シラン、ジクロロジエトキシシラン、３−（トリエトキシシリル）−プロピオニトリル、４−（トリエトキシシリル）−ブチロニトリル、３−（トリエトキシシリル）−プロピルイソシアネート、３−（トリエトキシシリル）−プロピルチオイソシアネート、フェニルトリメトキシシラン、フェニルトリエトキシシラン、テトラプロポキシシラン、テトラブトキシシラン、１，３，５，７−テトラエトキシ−１，３，５，７−テトラメチルシクロテトラシロキサン、１，３，５，７−テトラメチル−１，３，５，７−テトラプロキシシクロテトラシロキサン、１，３，５，７−テトライソプロポキシ−１，３，５，７−テトラメチルシクロテトラシロキサン、１，３，５，７−テトラブトキシ−１，３，５，７−テトラメチルシクロテトラシロキサン、１，３，５，７，９−ペンタエトキシ−１，３，５，７，９−ペンタメチルシクロペンタシロキサン、オクタメチルシクロテトラシロキサン、デカメチルシクロペンタシロキサン、ドデカメチルシクロヘキサシロキサン、ヘキサフェニルシクロトリシロキサン、オクタフェニルシクロテトラシロキサン、１，３，５，７−テトラメチルシクロテトラシロキサン、１，３，５，７−テトラメチル−１，３，５，７−テトラフェニルシクロテトラシロキサン、１，１，３，３，５，５−ヘキサメチルシクロトリシラザン、１，１，３，３，５，５，７，７−オクタメチルシクロテトラシラザン、１，７−ジアセトキシオクタメチルテトラシロキサン、１，７−ジクロロオクタメチルテトラシロキサン、１，１，３，３，５，５−ヘキサメチル−１，５−ジクロロトリシロキサン、１，３−ジクロロテトライソプロピルジシロキサン、１，３−ジエトキシテトラメチルジシロキサン、１，３−ジメトキシテトラメチルジシロキサン、１，１，３，３−テトラメチル−１，３−ジクロロジシロキサン、１，２−ビス（メチルジクロロシリル）エタン、ジアセトキシジフェニルシラン、メチルトリス（エチルメチルケトオキシム）シラン、メチルトリス（Ｎ，Ｎ−ジエチルアミノキシ）シラン、ビス（エチルメチルケトオキシム）メチルイソプロポキシシラン、ビス（エチルメチルケトオキシム）エトキシメチルシラン、２−（３，４−エポキシシクロヘキシルエチル）トリメチルシラン、トリス（１−メチルビニロキシ）ビニルシラン、メチルトリイソプロペノキシシラン、エチルトリアセトキシシラン、メチルトリアセトキシシラン、ジアセトキシジメチルシラン、トリアセトキシビニルシラン、テトラアセトキシシラン、ジアセトキシメチルフェニルシラン、ジメトキシエチルメチルケトオキシムメチルシラン、ビス（トリメトキシシリル）ベンゼン、ビス（トリエトキシシリル）ベンゼン、トリス（トリメトキシシリル）ベンゼン、トリス（トリエトキシシリル）ベンゼン、ビス（トリメトキシシリル）ビフェニル、ビス（トリエトキシシリル）ビフェニル、トリス（トリメトキシシリル）ビフェニル、トリス（トリエトキシシリル）ビフェニル、ビス（トリメトキシシリル）ナフタレン、ビス（トリエトキシシリル）ナフタレン、トリス（トリメトキシシリル）ナフタレン、トリス（トリエトキシシリル）ナフタレン、ビス（メチルジメトキシシリル）ベンゼン、ビス（メチルジエトキシシリル）ベンゼン、トリス（メチルジメトキシシリル）ベンゼン、トリス（メチルジエトキシシリル）ベンゼン、ビス（メチルジメトキシシリル）ビフェニル、ビス（メチルジエトキシシリル）ビフェニル、トリス（メチルジメトキシシリル）ビフェニル、トリス（メチルジエトキシシリル）ビフェニル、ビス（メチルジメトキシシリル）ナフタレン、ビス（メチルジエトキシシリル）ナフタレン、トリス（メチルジメトキシシリル）ナフタレン、トリス（メチルジエトキシシリル）ナフタレン、トリス（ジメチルメトキシシリル）ベンゼン、トリス（ジメチルメトキシシリル）ビフェニル、トリス（ジメチルメトキシシリル）ナフタレン、ビス（トリメトキシシリルエチニル）ベンゼン、ビス（メチルジエトキシシリルエチニル）ベンゼン、トリス（トリメトキシシリルエチニル）ベンゼン、トリス（メチルジメトキシシリルエチニル）ベンゼン、ビス（トリメトキシシリルプロピル）ベンゼン、ビス（メチルジエトキシシリルプロピル）ベンゼン、トリス（トリメトキシシリルプロピル）ベンゼン、トリス（メチルジメトキシシリルプロピル）ベンゼン、ビス（トリメトキシシリル）メタン、ビス（メチルジメトキシシリル）メタン、ビス（トリメトキシシリル）エタン、ビス（メチルジメトキシシリル）エタン、ビス（トリメトキシシリル）プロパン、ビス（メチルジメトキシシリル）プロパン、ビス（トリメトキシシリル）ブタン、ビス（メチルジメトキシシリル）ブタン、ビス（トリメトキシシリル）ペンタン、ビス（メチルジメトキシシリル）ペンタン、ビス（トリメトキシシリル）ヘキサン、ビス（メチルジメトキシシリル）ヘキサン、ビス（トリメトキシシリル）ヘプタン、ビス（メチルジメトキシシリル）ヘプタン、ビス（トリメトキシシリル）オクタン、ビス（メチルジメトキシシリル）オクタン、ビス（トリメトキシシリルプロピル）アミン、ビス（メチルジメトキシシリルプロピル）アミン、ビス（トリメトキシシリルプロピル）エチレンジアミン、ビス（メチルジメトキシシリルプロピル）エチレンジアミン、トリス（トリメトキシシリルプロピル）イソシアヌレート、ヘキサメトキシジシラン、メチルジメトキシジシラン、ヘキサエトキシジシラン、メチルジエトキシジシラン、ジメトキシテトラメチルジシロキサン、トリメトキシトリメチルジシロキサン、テトラメトキシジメチルジシロキサン、ペンタメトキシメチルジシロキサン、ヘキサメトキシジシロキサン、ジメトキシヘキサメチルトリシロキサン、トリメトキシペンタメチルトリシロキサン、テトラメトキシテトラメチルトリシロキサン、ペンタメトキシトリメチルトリシロキサン、ヘキサメトキシジメチルトリシロキサン、ヘプタメトキシメチルトリシロキサン、オクタメトキシトリシロキサン、１，３，５，７−テトラメトキシ−１，３，５，７−テトラメチルシクロテトラシロキサン、オクタメトキシシクロテトラシロキサン、１，３，５，７−テトラエトキシ−１，３，５，７−テトラメチルシクロテトラシロキサン、オクタエトキシシクロテトラシロキサン、オキタキス（トリメトキシシリルエチニル）−Ｔ８−シルセスキオキサン、オキタキス（メチルジメトキシシリルエチニル）−Ｔ８−シルセスキオキサン、オキタキス（ジメチルメトキシシリルエチニル）−Ｔ８−シルセスキオキサン、ビス（メチルジメトキシシリル）ポリプロピレングリコール、ビス（トリメトキシシリル）ポリプロピレングリコール、ビス（メチルジメトキシシリル）ポリイソブチレン、アルコキシシリル基含有（メタ）アクリレート、スチレン・３−（トリメトキシシリル）プロピル（メタ）アクリレート共重合体、アルキル（メタ）アクリレート・３−（トリメトキシシリル）プロピル（メタ）アクリレート・スチレン・アルキル（メタ）アクリレート・３−（トリメトキシシリル）プロピル（メタ）アクリレート共重合体、スチレン・３−（メチルジメトキシシリル）プロピル（メタ）アクリレート共重合体、アルキル（メタ）アクリレート・３−（メチルジメトキシシリル）プロピル（メタ）アクリレート・スチレン・アルキル（メタ）アクリレート・３−（メチルジメトキシシリル）プロピル（メタ）アクリレート共重合体等が挙げられる。【０１０８】
上記エポキシ基を一分子中に少なくとも２個有する硬化性化合物（Ｂ）は特に限定されない。上記エポキシ基を一分子中に少なくとも２個有する硬化性化合物（Ｂ）としては、例えば、グリシジルエーテル系エポキシ樹脂、グリシジルエステル系エポキシ樹脂、グリシジルアミン系エポキシ樹脂、脂環式エポキシ樹脂、エポキシ化ＳＢＳ又はエポキシ化ブタジエン等が挙げられる。なかでも、グリシジルエーテル系エポキシ樹脂、グリシジルエステル系エポキシ樹脂及びグリシジルアミン系エポキシ樹脂から選ばれる少なくとも１種が好適に用いられる。これらの好ましい硬化性化合物を用いた場合には、該硬化性化合物を上記光塩基発生剤（Ａ）から生じた塩基により効果的に活性化させて、速やかに硬化させることができる。【０１０９】
上記グリシジルエーテル系エポキシ樹脂としては、例えば、ビスフェノールＡ型エポキシ樹脂、ビスフェノールＦ型エポキシ樹脂、ビスフェノールＳ型エポキシ樹脂、水添ビスフェノールＡ型エポキシ樹脂、水添ビスフェノールＦ型エポキシ樹脂、水添ビスフェノールＳ型エポキシ樹脂、フェノールノボラック型エポキシ樹脂、臭素化フェノールノボラック型エポキシ樹脂、１，１，２，２−テトラキス（４−グリシジルオキシフェニル）エタン、トリメチロールプロパントリグリシジルエーテル、ネオペンチルグリコールジグリシジルエーテル、ポリプロピレングリコールジグリシジルエーテル、ポリエチレングリコールジグリシジルエーテル又は１，４−ブタンジオールジグリシジルエーテル等が挙げられる。【０１１０】
上記グリシジルエステル系エポキシ樹脂としては、例えば、シクロヘキサン−１，２−ジカルボン酸ジグリシジルエステル、１，２，３，６−テトラヒドロフタル酸ジグリシジルエステル、フタル酸ジグリシジルエステル又は１，２，３，６−テトラヒドロ−４−メチルフタル酸ジグリシジルエステル等が挙げられる。【０１１１】
上記グリシジルアミン系エポキシ樹脂としては、例えば、４，４’−メチレンビス（Ｎ，Ｎ−ジグリシジルアニリン）、Ｎ，Ｎ−ジグリシジル−２−グリシジルオキシアニリン、Ｎ，Ｎ−ジグリシジルアニリン、２−メチル−Ｎ，Ｎ−ジグリシジルアニリン又はＮ，Ｎ’，Ｎ’’−トリグリシジルイソシアヌレート等が挙げられる。【０１１２】
上記硬化性化合物（Ｂ）１００重量部に対して、上記光塩基発生剤（Ａ）は１〜２００重量部の範囲内で含有されることが好ましく、１０〜１５０重量部の範囲内で含有されることがより好ましく、１５〜１００重量部の範囲内で含有されることがさらに好ましく、２０〜８０重量部の範囲内で含有されることが特に好ましい。【０１１３】
光塩基発生剤（Ａ）の量が少なすぎると、光照射により発生する塩基が少なすぎて、硬化性化合物（Ｂ）が充分に硬化しなくなることがある。光塩基発生剤（Ａ）の量が多すぎると、光照射により発生する塩基が多すぎて、一部の塩基が硬化性化合物（Ｂ）の官能基と反応しないことがあり、また充分な架橋度が得られないことがある。【０１１４】
また、硬化性化合物（Ｂ）中のエポキシ基、（メタ）アクリロイル基、イソシアネート基、酸無水物基及びアルコキシシリル基から選ばれる官能基の合計１モルに対して、光塩基発生剤（Ａ）を完全に光分解させた際に生じる塩基性化合物（ａ２）の塩基性官能基は０．０１〜２モルの範囲内にあることが好ましい。【０１１５】
硬化性化合物（Ｂ）中のエポキシ基、（メタ）アクリロイル基、イソシアネート基、酸無水物基及びアルコキシシリル基から選ばれる官能基の合計モル数と、塩基性化合物（ａ２）の塩基性官能基の合計モル数とのモル比が、１：０．０１〜１：２の範囲内にあることが好ましい。【０１１６】
上記塩基性官能基のモル数が少なすぎると、光照射により発生する塩基が少なすぎて、硬化性化合物（Ｂ）を充分に硬化させることができないことがある。塩基性官能基のモル数が多すぎると、光照射により発生する塩基が多くなり、一部の塩基が硬化性化合物（Ｂ）の官能基と反応しないことがあり、また充分な架橋度が得られないことがある。【０１１７】
また、硬化性化合物（Ｂ）の数平均分子量を、硬化性化合物（Ｂ）中のエポキシ基、（メタ）アクリロイル基、イソシアネート基、酸無水物基及びアルコキシシリル基の官能基の総数で除算した値（数平均分子量／官能基の数）（以下、官能基当量ともいう）は、１７０〜５００００の範囲内にあることが好ましい。上記官能基当量が１７０未満であると、硬化性化合物（Ｂ）は硬化されるものの、未反応の官能基が残留しやすくなる。また、硬化物の架橋密度が著しく高くなるため、光硬化性組成物の接着性が不安定になり、かつ硬化物により被着体を接合した場合に、硬化物と被着体との接着強度が充分に得られないことがある。上記官能基当量が５００００を超えると、硬化性化合物（Ｂ）は反応するものの、充分に架橋しないことがある。この場合、硬化物と被着体との接着強度が充分に得られないことがある。上記官能基当量は、１８０〜２００００の範囲内にあることがより好ましく、２５０〜１００００の範囲内にあることがさらに好ましい。また、複数種の硬化性化合物（Ｂ）を用いる場合、上記官能基当量は、後述の評価方法により、平均値として算出される。【０１１８】
（塩基増殖剤（Ｃ））
本発明に係る光硬化性組成物は、塩基の作用により塩基を増殖的に生成する塩基増殖剤（Ｃ）を更に含むことが好ましい。【０１１９】
上記塩基増殖剤（Ｃ）としては、例えば、二官能型、球状多官能オリゴマー型、直鎖高分子型又はシロキサン型の９−フルオレニルカルバメート誘導体等が挙げられる。【０１２０】
上記９−フルオレニルカルバメート誘導体は、例えば、１，６−ヘキサメチレンジイソシアネートとイソシアネート誘導体との付加反応により得られる。上記イソシアネート誘導体として、例えば、メタキシレンジイソシアネート、トルイレンジイソシアネート、イソホロンジイソシアネート、１，６−ヘキサメチレンジイソシアネート、２−（メタ）アクリロイルオキシエチルイソシアネート、又は２−（メタ）アクリロイルオキシエチルイソシアネートを含む共重合体等が挙げられる。これらの９−フルオレニルカルバメート誘導体は、単独で用いられてもよく、２種以上が併用されてもよい。【０１２１】
上記塩基増殖剤（Ｃ）は、下記式（１０）で表される塩基増殖性基を有する塩基増殖剤（Ｃ１）であることが好ましい。【０１２２】
【化２８】
2009019979.tif 000030
【０１２３】
上述した式（１０）で表される塩基増殖性基を有する塩基増殖剤（Ｃ１）は、塩基増殖反応によって分解されて、新たにアミンを発生する。さらに、発生したアミンが新たな触媒として機能し、増殖的に多数の新たなアミンを生成する。上記式（１０）で表される塩基増殖性基が分子内に多く存在するほど、分子内での塩基増殖反応が効率的に起こるので、アミノ基の生成効率を高めることができる。【０１２４】
上記式（１０）で表される塩基増殖性基を有する塩基増殖剤（Ｃ１）を用いた塩基増殖反応では、活性な水素原子が塩基によって引き抜かれて、カルバニオンが形成される。次いで、カルバミン酸が脱離し、さらに分解が進行してアミノ基と二酸化炭素とを生成する。このアミノ基が触媒となってこの反応を加速する。この反応を下記反応式（Ｘ１）に示す。【０１２５】
【化２９】
2009019979.tif 000031
【０１２６】
上記式（１０）で表される塩基増殖性基は、下記式（１１）で表される塩基増殖性基であることが好ましい。【０１２７】
【化３０】
2009019979.tif 000032
【０１２８】
上記式（１１）中、Ｚは置換又は無置換のアルキレン基を示す。【０１２９】
上記式（１１）中、Ｚの具体例としては、メチレン基、エチレン基又はプロピレン基等が挙げられる。上記塩基増殖反応が効果的に起こるため、Ｚは無置換のアルキレン基であることが好ましい。なかでも、Ｚにおける立体障害も小さくなり、塩基増殖反応がより一層効果的に起こり易いため、Ｚはメチレン基であることがより好ましい。【０１３０】
上記式（１１）で表される塩基増殖性基を有する塩基増殖剤は、下記式（１２）で表される塩基増殖剤であることが好ましい。【０１３１】
【化３１】
2009019979.tif 000033
【０１３２】
上記式（１２）中、Ｘは水素、置換されているアルキル基、又は無置換のアルキル基を示し、Ｚは置換又は無置換のアルキレン基を示し、ｎは１〜４の整数を示す。【０１３３】
上記式（１２）中、Ｘの具体例としては、メチル基、エチル基又はプロピル基等が挙げられる。塩基増殖反応が効果的に起こるため、Ｘは無置換のアルキル基であることが好ましい。なかでも、Ｘにおける立体障害が小さくなり、塩基増殖反応がより一層効果的に起こり易いため、Ｘはエチル基であることがより好ましい。【０１３４】
上記式（１２）中、ｎは１〜４の整数を示す。上記式（１２）で表される塩基増殖剤が同一分子内に複数の９−フルオレニルカルバメート基を有する場合には、発生した塩基の触媒作用によって塩基増殖反応がより一層効果的に起こり易い。よって、上記式（１２）中のｎは、３又は４であることが好ましい。【０１３５】
上記式（１２）で表される塩基増殖剤の具体例としては、下記式（１３）で表される塩基増殖剤（Ｆｌｕ３）、又は下記式（１４）で表される塩基増殖剤（Ｆｌｕ４）が挙げられる。下記式（１３）及び式（１４）で表される塩基増殖剤は、国際公開第０６／０９５６７０号パンフレットに記載の方法によって得ることができる。【０１３６】
【化３２】
2009019979.tif 000034
【０１３７】
【化３３】
2009019979.tif 000035
【０１３８】
上記式（１３）及び式（１４）でそれぞれ表される塩基増殖剤は、同一分子内に複数の９−フルオレニルカルバメート基を有する。よって、発生した塩基の触媒作用によって塩基増殖反応が進行し易い。塩基増殖剤（Ｃ）は、上記式（１３）で表される塩基増殖剤であることがより好ましく、上記式（１４）で表される塩基増殖剤であることがさらに好ましい。これらの好ましい塩基増殖剤を用いた場合には、塩基の発生効率をより一層高めることができる。【０１３９】
上記式（１０）及び（１１）でそれぞれ表される塩基増殖性基を有する塩基増殖剤、あるいは上記式（１２）〜（１４）でそれぞれ表される塩基増殖剤の合成方法は、特に限定されない。これらの塩基増殖剤は、例えばフルオレニルメタノールとイソシアネート誘導体との付加反応や、フルオレニルカルバメート基を有するアクリレートモノマーとポリチオール誘導体との付加反応によって合成され得る。前者の付加反応にはすず触媒を適切に用いることにより、後者の付加反応には塩基触媒を適切に用いることにより、塩基増殖剤を容易に得ることができる。【０１４０】
上記式（１０）で表される塩基増殖性基は、下記式（１５）で表される塩基増殖性基であることも好ましい。【０１４１】
【化３４】
2009019979.tif 000036
【０１４２】
上記式（１５）中、Ｒは水素又はメチル基を示す。【０１４３】
上記式（１０）で表される塩基増殖性基を有する塩基増殖剤（Ｃ１）は、上記式（１５）で表される塩基増殖性基と、下記式（１６）で表される不飽和基とを有する塩基増殖剤であることがより好ましい。【０１４４】
【化３５】
2009019979.tif 000037
【０１４５】
上記式（１６）中、Ｒは水素又はメチル基を示す。【０１４６】
上記式（１５）で表される塩基増殖性基と上記式（１６）で表される不飽和基とを有する塩基増殖剤は、架橋により硬化性化合物（Ｂ）と化学結合する。よって、塩基増殖剤が硬化物に取り込まれるため、塩基増殖剤の残存による汚染を抑制することができる。【０１４７】
上記式（１５）で表される塩基増殖性基を有する塩基増殖剤は、例えば、下記反応式（Ｘ２）に示すように、上記式（１６）で表される不飽和基を有する化合物と、９−フルオレニルメチルＮ−（２−メルカプトエチル）カルバメートとの付加反応により得ることができる。なお、この付加反応では、上記式（１５）中のＲは、上記式（１６）で表される不飽和基のＲに由来する。【０１４８】
【化３６】
2009019979.tif 000038
【０１４９】
上記式（Ｘ２）中、Ｒは水素又はメチル基を示す。【０１５０】
上記式（１６）で表される不飽和基を有する化合物は、（メタ）アクリレート基を有する化合物である。【０１５１】
上記式（１５）で表される不飽和基を有する化合物としては、例えば、（メタ）アクリレート系モノマー又はオリゴマーなどを用いることができる。これらは「光硬化技術ハンドブック  材料編」（テクノネット社、２０００年）に記載されている。【０１５２】
塩基増殖剤が、同一分子中に上記式（１５）で表される塩基増殖性基を多く含む場合には、塩基増殖反応が効率よく起こる。従って、エポキシ系化合物等の硬化性化合物（Ｂ）の架橋反応が進行しやすくなる。このため、塩基増殖剤（Ｃ）は、（メタ）アクリレート基を少なくとも２つ有するモノマー又はオリゴマーであることが好ましい。このような化合物としては、「光硬化技術ハンドブック  材料編」の第２０〜４２頁及び第６０〜６８頁に記載の多官能性（メタ）アクリレートモノマー、又は第８４〜１１８頁に記載の（メタ）アクリレートオリゴマーを用いることができる。【０１５３】
上記多官能性（メタ）アクリレートモノマー又は（メタ）アクリレートオリゴマーとしては、具体的には、エチレンジ（メタ）アクリレート、１，４−ブタンジオールジ（メタ）アクリレート、１，６−ヘキサンジオールジ（メタ）アクリレート、ネオペンチルグリコールジ（メタ）アクリレート、グリセロールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、シクロヘキサンジメタノールジ（メタ）アクリレート、アルコキシル化ヘキサンジオールジ（メタ）アクリレート、アルコキシル化シクロヘキサンジ（メタ）メタノールジアクリレート、プロポキシル化ネオペンチルグリコールジ（メタ）アクリレート、ジ（メタ）アクリロイル化イソシアヌレート、ＥＯ変性ビスフェノールＡジ（メタ）アクリレート、トリメチロールプロパントリ（メタ）アクリレート、エトキシル化トリメチロールプロパントリ（メタ）アクリレート、プロポキシル化トリメチロールプロパントリ（メタ）アクリレート、ペンタエリスリトールトリ（メタ）アクリレート、カプロラクトン変性トリメチロールプロパントリ（メタ）アクリレート、ＥＯ変性トリメチロールプロパントリ（メタ）アクリレート、トリス（アクリロイルオキシエチル）イソシアヌレート、ペンタエリスリトールテトラ（メタ）アクリレート、ペンタエリスリトールエトキシテトラアクリレート、ジペンタエリスリトールペンタ（メタ）アクリレート、ジペンタエリスリトールヘキサ（メタ）アクリレート、カプロラクトン変性ジペンタエリスリトールヘキサ（メタ）アクリレート、ポリエステル系アクリレートオリゴマー、エポキシアクリレートもしくはウレタン（メタ）アクリレート、又はこれらの類似物が挙げられる。【０１５４】
上記多官能性（メタ）アクリレートモノマー又は（メタ）アクリレートオリゴマーとして、例えば、ノボラック型の化合物や、特開平１１−１９３３１７号公報及び特開２００５−７６００５号公報に記載されている多官能性（メタ）アクリレートも用いることができる。これらは単独で用いられてもよいし、２種以上が併用されてもよい。【０１５５】
塩基増殖剤の同一分子中に、上記式（１５）で表される塩基増殖性基の数を増やすためには、上記式（１６）で表される不飽和基を少なくとも２つ有する化合物を用いればよい。【０１５６】
上記式（１６）で表される不飽和基を少なくとも２つ有する化合物を得るには、例えば、上記式（１６）で表される不飽和基を有する化合物に、α−チオグリセリンをマイケル付加反応させる。それによって、不飽和基を下記式（１７）で表されるジオール置換された基に変換する。次に、水酸基をエステル化又はウレタン化する。この反応によって後述するように、例えば１つの不飽和基を２つ又は４つの不飽和基に変換することができる。【０１５７】
【化３７】
2009019979.tif 000039
【０１５８】
上記式（１７）中Ｒは、水素又はメチル基を示す。【０１５９】
上記式（１６）で表される不飽和基を少なくとも２つ有する化合物とα−チオグリセリンとを反応させる場合、上記不飽和基１モルに対して、α−チオグリセリンを０．５〜１．５モルの範囲内で用いることが好ましい。すべての不飽和基を、ジオール構造を有する上記式（１７）で表される基に変換する場合には、上記不飽和基１モルに対して、α−チオグリセリンを好ましくは１．０〜１．２モル、さらに好ましくは１．０モル用いればよい。この反応を促進させるために、塩基性触媒を用いることが好ましい。【０１６０】
上記塩基性触媒としては３級アミンが好適に用いられる。上記塩基性触媒としては、例えば、トリエチルアミン、トリプロピルアミン、トリブチルアミン、ジメチルベンジルアミン、Ｎ−メチルジエタノールアミン、ピリジン、ピコリン又はルチジン等が挙げられる。上記塩基性触媒として、塩基性イオン交換樹脂も用いることができる。【０１６１】
上記式（１６）で表される不飽和基を少なくとも２つ有する化合物を得るための上述の反応における反応温度は、好ましくは室温（２３℃）〜１５０℃の範囲であり、より好ましくは室温〜１００℃の範囲である。反応時間は反応温度により適宜変更され得る。反応時間は、好ましくは１０分〜６０時間の範囲であり、より好ましくは１時間〜５０時間の範囲である。【０１６２】
上記式（１７）で表される基を有するポリオール化合物の水酸基に、不飽和基である（メタ）アクリレート基を導入する方法として、エステル化法又はウレタン化法を用いることができる。【０１６３】
上記エステル化法では、（メタ）アクリロイルクロリド又は（メタ）アクリル酸無水物を用いて、常法に従って、（メタ）アクリレート基を導入すればよい。上記エステル化法として、下記反応式（Ｘ３）で示すように、酸触媒の存在下で（メタ）アクリル酸と脱水縮合反応させる方法も好適に用いることができる。この反応で生成する水は、共沸などによって除去することができる。【０１６４】
【化３８】
2009019979.tif 000040
【０１６５】
上記反応式（Ｘ３）中Ｒは、水素又はメチル基を示す。【０１６６】
上記ウレタン化法では、イソシアネート基を有する（メタ）アクリレート誘導体との付加反応が用いられる。この反応に用いられるイソシアネート化合物としては、例えば、２−イソシアネートエチルアクリレート（昭和電工製：カレンズＡＯＩ）、２−イソシアネートエチルメタクリレート（昭和電工製：カレンズＭＯＩ）、又は１，３−ジアクリロイルオキシ−２−イソシアネート−２−メチルプロパン（昭和電工製：カレンズＢＥＩ）等が挙げられる。【０１６７】
上記式（１７）で表される基を有するポリオール化合物の水酸基１モルに対して、上記イソシアネート化合物は、好ましくは０．５〜２．０モル、より好ましくは０．５〜１．５モル、さらに好ましくは１．０〜１．２モル用いられる。
上記ポリオール化合物を少なくとも部分的に溶解する溶媒中で、上記付加反応を促進するために、ジオール置換するための上記付加反応で用いた塩基性触媒をそのまま用いることができる。ジ−ｎ−ブチルチンジラウリレート等の触媒をさらに用いてもよい。また、重合反応を抑制するために重合禁止剤を用いることが好ましい。反応温度は、好ましくは室温〜１００℃の範囲であり、より好ましくは４０〜８０℃である。反応時間は反応温度により適宜変更され得る。反応時間は、好ましくは３０分〜２０時間の範囲であり、より好ましくは１時間〜１５時間の範囲である。【０１６８】
反応終了後に過剰のイソシアネート化合物を除去する場合には、例えば、Ｎ，Ｎ−ジメチルエタノールアミンを反応溶液に添加し、過剰のイソシアネート化合物と反応させる。次に、酸性水溶液を用いた洗浄、あるいは酸性イオン交換樹脂を用いた吸着を行えばよい。【０１６９】
上記付加反応では、イソシアネート基が上記式（１７）で表される基の水酸基と、ウレタン結合を形成するように反応する。従って、２−イソシアネートエチル（メタ）アクリレートを用いた場合には、下記反応式（Ｘ４）に示すように、１つの水酸基あたり１つの不飽和基が導入される。【０１７０】
【化３９】
2009019979.tif 000041
【０１７１】
上記反応式（Ｘ４）中、Ｒは、水素又はメチル基を示す。【０１７２】
１，３−ジ（メタ）アクリロイルオキシ−２−イソシアネート−２−メチルプロパンを用いた場合には、下記反応式（Ｘ５）に示すように、１つの水酸基あたり２つの不飽和基が導入される。上記反応式（Ｘ４）では、上記反応式（Ｘ３）と同様に２つの枝を有する構造が得られる。下記反応式（Ｘ５）では、１つの水酸基に２つのアクリレート基が導入されるため、一度に４つの枝を有する構造が得られる。【０１７３】
【化４０】
2009019979.tif 000042
【０１７４】
上記反応式（Ｘ５）中Ｒは、水素又はメチル基を示す。【０１７５】
上記反応式（Ｘ３）〜（Ｘ５）に示したように、上記式（１７）で表される基の水酸基をエステル化又はウレタン化することによって、上記式（１６）で表される複数の不飽和基が再生される。再生された複数の不飽和基にα−チオグリセリンをさらに付加反応させることにより、さらに多くの水酸基を導入することができる。これは、不飽和基及びα−チオグリセリンのマイケル付加反応と、該付加反応後の水酸基への（メタ）アクリロイル基の導入反応との繰り返しが世代数に相当するデンドリマーが製造されることを意味する。それぞれの反応により、分子鎖末端に（メタ）アクリロイル基が導入されたデンドリマーを製造することができる。従って、分子鎖末端に多数の上記式（１６）で表される不飽和基を有する化合物を得ることができる。【０１７６】
上記式（１６）で表される不飽和基を上記式（１５）で表される塩基増殖性基に変換するために、上記式（１６）で表される不飽和基を有する化合物と、９−フルオレニルメチルＮ−（２−メルカプトエチル）カルバメートとの付加反応が好適に用いられる。【０１７７】
上記９−フルオレニルメチルＮ−（２−メルカプトエチル）カルバメートは、メルカプト基を有するので、上記式（１６）で表される不飽和基を有する化合物とのマイケル付加反応が容易に起こる。このため、上記式（１５）で表される塩基増殖性基を有する化合物を容易に得ることができる。【０１７８】
上記式（１６）で表される不飽和基を有する化合物と、９−フルオレニルメチルＮ−（２−メルカプトエチル）カルバメートとの反応に、同一分子中に上記式（１６）で表される不飽和基を少なくとも２つ有する化合物を用いる場合には、全ての不飽和基をメルカプト化合物と反応させてもよい。また、一部の不飽和基をメルカプト化合物と反応させてもよい。上記式（１５）で表される塩基増殖性基と、上記式（１６）で表される不飽和基とを同一分子中に有する化合物では、塩基増殖性基から生成するアミノ基と不飽和基とが付加反応する。従って、該塩基増殖性基と不飽和基とを同一分子中に有する化合物自体が、硬化反応を発現する。【０１７９】
上記式（１１）で表される不飽和基と、９−フルオレニルメチルＮ−（２−メルカプトエチル）カルバメートとの使用割合は、不飽和基の変換率に応じて、適宜変更され得る。上記式（１１）で表される不飽和基１モルに対して、９−フルオレニルメチルＮ−（２−メルカプトエチル）カルバメートを１．０モル〜１．５モル用いることが好ましい。この反応を効率的に進行させるために、塩基性触媒を用いることが好ましい。【０１８０】
上記不飽和基を上記塩基増殖性基に変換するための塩基性触媒は、３級アミンであることが好ましい。塩基性触媒としては、例えば、トリエチルアミン、トリプロピルアミン、トリブチルアミン、ジメチルベンジルアミン、Ｎ，Ｎ−ジイソプロピルメチルアミン、Ｎ，Ｎ−ジシクロヘキシルメチルアミン、Ｎ−メチルジエタノールアミン、ピリジン、ピコリン、ルチジン又は塩基性イオン交換樹脂等が挙げられる。上記不飽和基を上記塩基増殖性基に変換する反応の反応温度は、好ましくは室温〜１５０℃の範囲であり、より好ましくは室温〜１００℃の範囲である。反応時間は反応温度により適宜変更され得る。反応時間は、好ましくは１０分〜６０時間の範囲であり、より好ましくは１時間〜５０時間の範囲である。【０１８１】
上記硬化性化合物（Ｂ）１００重量部に対して、上記塩基増殖剤（Ｃ）は２０〜１００重量部の範囲内で含有されることが好ましい。塩基増殖剤（Ｃ）の量が少なすぎると、塩基増殖反応により塩基が効率よく発生しないことがある。塩基増殖剤（Ｃ）の量が多すぎると、塩基増殖剤が析出することがある。【０１８２】
（光増感剤（Ｄ））
本発明に係る光硬化性組成物では、上記光塩基発生剤（Ａ）が含まれているので、光増感剤が含まれていなくても、短時間かつ少量の光照射により充分な量の塩基が発生させることができる。ただし、光塩基発生剤（Ａ）は光増感剤（Ｄ）と併用されてもよい。光塩基発生剤（Ａ）と光増感剤（Ｄ）との併用により、光分解性をさらに一層高めることができる。【０１８３】
上記光増感剤（Ｄ）としては、三重項励起エネルギー移動光増感剤又は電子移動光増感剤等が挙げられる。上記光増感剤（Ｄ）の具体例としては、例えば、アセトフェノン類、ベンゾフェノン、ミヒラーケトン、ベンジル、ベンゾイン、ベンゾインエーテル、ベンジルジメチルケタール、ベンゾイルベンジエート、α−アシロキシムエステル、テトラメチルチウラムモノサルファイド、チオキサントン、脂肪族アミン、芳香族基を含むアミン、ピペリジンなどの窒素が環の一部として存在する化合物、アリルチオ尿素、Ｏ−トリルチオ尿素、ナトリウムジエチルジチオホスフェート、芳香族スルフィン酸の可溶性塩、Ｎ，Ｎ−ジ置換−ｐ−アミノベンゾニトリル系化合物、トリ−ｎ−ブチルフォスフィン、Ｎ−ニトロソヒドロキシルアミン誘導体、オキサゾリジン化合物、テトラヒドロ−１，３−オキサジン化合物、ホルムアルデヒド又はアセトアルデヒドとジアミンの縮合物、アントラセン、アントラセンの誘導体、キサンチン、Ｎ−フェニルグリシン、シアニン色素類ポルフィリン又はシアニン色素ポルフィリンの誘導体等が挙げられる。上記シアニン色素類ポルフィンとしては、フタロシアニン、ナフトシアニン又はチオシアニン等が挙げられる。【０１８４】
なかでも、極めて優れた光分解性が得られるので、チオキサントン系増感剤が好ましい。なお、チオキサントン系増感剤とは、チオキサントン、又はチオキサントンに置換基を導入した化合物である。チオキサントンに置換基を導入した化合物としては、例えば、２，４−ジエチルチオキサントン、２−クロロチオキサントン、２，４−ジイソプロピルチオキサントン、２，４−ジメチルチオキサントン又はイソプロピルチオキサントン等が挙げられる。【０１８５】
上記光塩基発生剤（Ａ）１００重量部に対して、上記光増感剤（Ｄ）は１〜１００重量部の範囲内で含有されることが好ましく、１〜５０重量部の範囲内で含有されることがより好ましい。光増感剤（Ｄ）の量が少なすぎると、充分な増感効果が得られないことがある。光増感剤（Ｄ）の量が多すぎると、光増感剤（Ｄ）に由来する残留物が増え、所望の硬化物を得ることが困難なことがある。【０１８６】
（添加され得る他の成分）
本発明に係る光硬化性組成物は、適宜の溶剤をさらに含有していてもよい。光硬化性組成物が溶剤を含む場合、塗工性を高めることができる。【０１８７】
上記溶剤は特に限定されない。上記溶剤の具体例としては、芳香族炭化水素化合物、飽和もしくは不飽和炭化水素化合物、エーテル類、ケトン類又はエステル類等が挙げられる。これらの溶剤は、単独で用いられてもよく、２種以上が併用されてもよい。【０１８８】
上記芳香族炭化水素化合物としては、ベンゼン、キシレン、トルエン、エチルベンゼン、スチレン、トリメチルベンゼン又はジエチルベンゼン等が挙げられる。上記飽和もしくは不飽和炭化水素化合物としては、シクロヘキサン、シクロヘキセン、ジペンテン、ｎ−ペンタン、イソペンタン、ｎ−ヘキサン、イソヘキサン、ｎ−ヘプタン、イソヘプタン、ｎ−オクタン、イソオクタン、ｎ−ノナン、イソノナン、ｎ−デカン、イソデカン、テトラヒドロナフタレン又はスクワラン等が挙げられる。上記エーテル類としては、ジエチルエーテル、ジ−ｎ−プロピルエーテル、ジ−イソプロピルエーテル、ジブチルエーテル、エチルプロピルエーテル、ジフェニルエーテル、ジエチレングリコールジメチルエーテル、ジエチレングリコールジエチルエーテル、ジエチレングリコールジブチルエーテル、ジエチレングリコールメチルエチルエーテル、ジプロピレングリコールジメチルエーテル、ジプロピレングリコールジエチルエーテル、ジプロピレングリコールジブチルエーテル、ジプロピレングリコールメチルエチルエーテル、エチレングリコールジメチルエーテル、エチレングリコールジエチルエーテル、エチレングリコールジプロピルエーテル、エチレングリコールメチルエチルエーテル、テトラヒドロフラン、１，４−ジオキサン、プロピレングリコールモノメチルエーテルアセテート、エチレングリコールモノエチルエーテルアセテート、ジプロピレングリコールメチルエーテルアセテート、ジエチレングリコールモノエチルエーテルアセテート、エチルシクロヘキサン、メチルシクロヘキサン、ｐ−メンタン、ｏ−メンタン、ｍ−メンタン、ジプロピルエーテル又はジブチルエーテル等が挙げられる。上記ケトン類としては、アセトン、メチルエチルケトン、メチルイソブチルケトン、ジエチルケトン、ジプロピルケトン、メチルアミルケトン、シクロペンタノン、シクロヘキサノン又はシクロヘプタノン等が挙げられる。上記エステル類としては、酢酸エチル、酢酸メチル、酢酸ブチル、酢酸プロピル、酢酸シクロヘキシル、酢酸メチルセロソルブ、酢酸エチルセロソルブ、酢酸ブチルセロソルブ、乳酸エチル、乳酸プロピル、乳酸ブチル、乳酸イソアミル又はステアリン酸ブチル等が挙げられる。【０１８９】
また、本発明に係る光硬化性組成物には、必要に応じて、他の添加剤をさらに添加してもよい。添加剤としては、充填剤、顔料、染料、レベリング剤、消泡剤、帯電防止剤、紫外線吸収剤、ｐＨ調整剤、分散剤、分散助剤、表面改質剤、可塑剤、可塑促進剤又はタレ防止剤等が挙げられる。【０１９０】
本発明に係る光硬化性組成物の製造方法は、特に限定されない。光硬化性組成物の製造方法としては、上記光塩基発生剤（Ａ）と、上記硬化性化合物（Ｂ）と、必要に応じて添加される各成分とを溶融混合する方法、又は各成分を溶剤に溶解させる方法等が挙げられる。【０１９１】
本発明に係る光硬化性組成物に照射される光源は、特に限定されない。光源として、超高圧水銀灯、Ｄｅｅｐ  ＵＶ  ランプ、高圧水銀灯、低圧水銀灯、メタルハライドランプ、ＬＥＤ光源又はエキシマレーザー等が用いられる。これらの光源は、光硬化性組成物に含まれる成分、例えば光塩基発生剤（Ａ）又は光増感剤（Ｄ）の感光波長に応じて適宜選択される。【０１９２】
光の照射エネルギーは、光硬化性組成物に含まれる成分、例えば光塩基発生剤（Ａ）又は増感剤（Ｄ）の種類により適宜変更され得る。光の照射エネルギーは、一般に、１０〜２０００ｍＪ／ｃｍ２の範囲内である。光の照射エネルギーが１０ｍＪ／ｃｍ２よりも小さいと、光硬化性組成物が充分に硬化しないことがある。光の照射エネルギーが２０００ｍＪ／ｃｍ２よりも大きいと、照射時間が長すぎ、光源より発する赤外線によって硬化物が熱劣化する場合がある。【０１９３】
耐熱性を有する基材に光硬化性組成物を塗工し、光硬化性組成物を硬化させてもよい。この場合、光照射により発生したアミンによる硬化を促進するために、加熱装置により光硬化性組成物を加熱することができる。上記加熱装置としては、オーブン、ヒートガン、ＩＲヒータ、遠赤外線ヒータ、ニクロム線ヒータ、誘電加熱装置又は誘導加熱装置等が挙げられる。【０１９４】
本発明に係る光硬化性組成物では、光塩基発生剤（Ａ）から発生する塩基の量子収率が極めて高いので、従来の光塩基発生剤（Ａ）を用いた場合と比較して、光照射エネルギーを極めて少なくすることができ、例えば１０分の１程度にまで抑えることができる。【０１９５】
本発明に係る光硬化性組成物は、接着剤、粘着剤、塗料、コーティング剤、封止剤、レジスト、シーリング材又はインキ等として好適に用いられる。なかでも、光硬化性組成物は、接着剤、コーティング剤として特に好適に用いられる。【０１９６】
以下に実施例を掲げて本発明を更に詳しく説明する。本発明はこれら実施例のみに限定されない。【０１９７】
（合成例１）
光塩基発生剤（Ａ１）の合成
上記式（１）で表されるカルボン酸（ａ１）としてのケトプロフェン（東京化成工業社製）２０ｇと、塩基性化合物（ａ２）としての１，６−ヘキサメチレンジアミン（和光純薬工業社製）４．５７ｇとを、メタノール５０ｇ中に添加し、室温で２４時間攪拌し、反応させた。次に、エタノールをエバポレーターにより除去した後、得られた粗生成物をエタノール／ヘキサンを用いて再結晶させて光塩基発生剤（Ａ１）を得た。【０１９８】
（合成例２）
光塩基発生剤（Ａ２）の合成
上記式（１）で表されるカルボン酸（ａ１）としてのケトプロフェン（東京化成工業社製）２０ｇと、塩基性化合物（ａ２）としての１，３−ジ−４−ピペリジルプロパン（東京化成工業社製）８．２ｇとを用いて、光塩基発生剤（Ａ１）と同様の手順により、光塩基発生剤（Ａ２）を得た。【０１９９】
（合成例３）
光塩基発生剤（Ａ３）の合成
上記式（１）で表されるカルボン酸（ａ１）としてのケトプロフェン（東京化成工業社製）２０ｇと、塩基性化合物（ａ２）としてのシクロヘキシルアミン（和光純薬工業社製）７．８ｇとを用いて、光塩基発生剤（Ａ１）と同様の手順により、光塩基発生剤（Ａ３）を得た。【０２００】
（合成例４）
カルバモイルイミノオキシ系化合物の合成
キサメチレンジイソシアネート０．０２モル及びアセトフェノンオキシム０．０４モルを、テトラヒドロフラン（ＴＨＦ）５０ｍｌに溶解し、窒素雰囲気下、６０℃で５時間攪拌した。その後、室温で５時間静置し、得られた白色の結晶を濾過することにより採取した。これを、真空乾燥オーブン内で乾燥し、ＴＨＦを揮発させ、光塩基発生剤（Ａ）以外の光塩基発生剤としてのカルバモイルイミノオキシ系化合物を得た。【０２０１】
（合成例５）
イソシアネート基含有化合物（Ｂ２）の合成
トリメチロールプロパンとプロピレンオキサイドとからなる重量平均分子量４，０００のポリエーテルトリオール（ＡＤＥＫＡ社製、商品名：アデカポリエーテルＴ−４０００）１００重量部と、ポリプロピレンオキサイド（重量平均分子量６，０００）１００重量部と、ジフェニルメタン−４，４’−ジイソシアネート（日本ポリウレタン社製、商品名：ミリオネートＭＴ）とを、ＮＣＯ／ＯＨ比が当量比で１．９となるように添加し、８０℃で５時間反応させて、イソシアネート基を少なくとも２個有する硬化性化合物としてのイソシアネート基含有化合物（Ｂ２）（ウレタンプレポリマー）得た。【０２０２】
（合成例６）
アルコキシシリル基含有化合物（Ｂ４）の合成
撹拌機、冷却器、温度計及び窒素ガス導入口を備える１Ｌセパラブルフラスコに、ｎ−ブチルアクリレート（日本触媒製）５０ｇ、エチルアクリレート（日本触媒製）４５ｇ、３−メタクリロイロキシプロピルトリメトキシシラン（信越化学社製ＫＢＭ−５０３）５ｇ、ラウリルメルカプタン（和光純薬社製）１ｇ及びトルエン１００ｇを加えて、混合し、モノマー混合溶液を得た。得られたモノマー混合溶液を、窒素ガスを用いて２０分間バブリングし、溶存酸素を除去した。しかる後、セパラブルフラスコ系内を窒素ガスで置換し、撹拌しながら還流に達するまで、セパラブルフラスコ内の温度を昇温した。【０２０３】
還流に達した後、重合開始剤として１，１−ジ（ｔ−ヘキシルパーオキシ）−３，３，５−トリメチルシクロヘキサン０．０５ｇを１ｇのトルエンで希釈した溶液を、重合系に加えた。１時間後、１，１−ジ（ｔ−ヘキシルパーオキシ）−３，３，５−トリメチルシクロヘキサン０．１ｇを１ｇのトルエンで希釈した溶液を加えた。さらに、重合開始後、２時間後に、１，１−ジ（ｔ−ヘキシルパーオキシ）−３，３，５−トリメチルシクロヘキサン０．５ｇを１ｇのトルエンで希釈した溶液を加えた。一回目の重合開始剤を加えてから４時間後、冷却し、エタノール５０ｇを加えて、アルコキシシリル基を少なくとも２個有する硬化性化合物としてのアルコキシシリル基含有化合物（Ｂ４）（ポリスチレン換算数平均分子量約９０００）のトルエン／エタノール溶液を得た。【０２０４】
（合成例７）
光塩基発生剤（Ａ４）の合成
上記式（１）で表されるカルボン酸（ａ１）としてのケトプロフェン（東京化成工業社製）２０ｇと、塩基性化合物（ａ２）としてのトリエチルアミン（和光純薬工業社製）７．９６ｇとを用いて、光塩基発生剤（Ａ１）と同様の手順により、光塩基発生剤（Ａ４）を得た。【０２０５】
（合成例８）
光塩基発生剤（Ａ５）の合成
上記式（１）で表されるカルボン酸（ａ１）としてのケトプロフェン（東京化成工業社製）２０ｇと、塩基性化合物（ａ２）としての１，４−ジアザビシクロ［２．２．２］オクタン（東京化成工業社製）８．８ｇとを用いて、光塩基発生剤（Ａ１）と同様の手順により、光塩基発生剤（Ａ５）を得た。【０２０６】
（合成例９）
光塩基発生剤（Ａ６）の合成
上記式（１）で表されるカルボン酸（ａ１）としてのケトプロフェン（東京化成工業社製）２０ｇと、塩基性化合物（ａ２）としての１，８−ジアザビシクロ［５．４．０］−７−ウンデカン（ＤＢＵ）（東京化成工業社製）１２ｇとを用いて、光塩基発生剤（Ａ１）と同様の手順により、光塩基発生剤（Ａ６）を得た。【０２０７】
（合成例１０）
光塩基発生剤（Ａ７）の合成
上記式（１）で表されるカルボン酸（ａ１）としてのケトプロフェン（東京化成工業社製）２０ｇと、塩基性化合物（ａ２）としてのジェファーミンＤ−２３０（ハンツマン社製）９ｇとを用いて、光塩基発生剤（Ａ１）と同様の手順により、光塩基発生剤（Ａ７）を得た。【０２０８】
（合成例１１）
光塩基発生剤（Ａ８）の合成
上記式（１）で表されるカルボン酸（ａ１）としての２−フェニルプロピオン酸（東京化成工業社製）２０ｇと、塩基性化合物（ａ２）としての１，３−ジ−４−ピペリジルプロパン（東京化成工業社製）１４ｇとを用いて、光塩基発生剤（Ａ１）と同様の手順により、光塩基発生剤（Ａ８）を得た。【０２０９】
（合成例１２）
ポリ（グリシジルメタクリレート／ｎ−ブチルアクリレート）共重合体（Ｂ８）の合成
撹拌機、冷却器、温度計及び窒素ガス導入口を備える１Ｌセパラブルフラスコに、ｎ−ブチルアクリレート（日本触媒製）５０ｇ、グリシジルメタクリレート（三菱ガス化学社製）５０ｇ、ラウリルメルカプタン（和光純薬社製）３ｇ及びトルエン１００ｇを加えて、混合し、モノマー混合溶液を得た。得られたモノマー混合溶液を窒素ガスを用いて２０分間バブリングし、溶存酸素を除去した。しかる後、セパラブルフラスコ系内を窒素ガスで置換し、撹拌しながら還流に達するまで、セパラブルフラスコ内の温度を昇温した。その後、合成例６と同様の方法により重合し、グリシジル基を少なくとも２個有する硬化性化合物としてのポリ（グリシジルメタクリレート／ｎ−ブチルアクリレート）共重合体（Ｂ８）（ポリスチレン換算数平均分子量３０００、エポキシ当量２８４）のトルエン／エタノール溶液を得た。【０２１０】
（合成例１３）
ポリ（グリシジルメタクリレート／ｎ−ブチルアクリレート）共重合体（Ｂ９）の合成
ｎ−ブチルアクリレート（日本触媒製）の配合量を９８．２２ｇに変更し、グリシジルメタクリレート（三菱ガス化学社製）の配合量を１．７８ｇに変更し、かつラウリルメルカプタン（和光純薬社製）の配合量を１．７ｇに変更したこと以外は合成例１２と同様にして、グリシジル基を少なくとも２個有する硬化性化合物としてのポリ（グリシジルメタクリレート／ｎ−ブチルアクリレート）共重合体（Ｂ９）（ポリスチレン換算数平均分子量１２００００、エポキシ当量８０００）のトルエン／エタノール溶液を得た。【０２１１】
（合成例１４）
ポリ（グリシジルメタクリレート／ｎ−ブチルアクリレート）共重合体（Ｂ１０）の合成
ｎ−ブチルアクリレート（日本触媒製）の配合量を９９．６８ｇに変更し、グリシジルメタクリレート（三菱ガス化学社製）の配合量を０．３２ｇに変更し、かつラウリルメルカプタン（和光純薬社製）の配合量を０．１ｇに変更したこと以外は合成例１２と同様にして、グリシジル基を少なくとも２個有する硬化性化合物としてのポリ（グリシジルメタクリレート／ｎ−ブチルアクリレート）共重合体（Ｂ１０）（ポリスチレン換算数平均分子量１３５０００、エポキシ当量４５０００）のトルエン／エタノール溶液を得た。【０２１２】
（合成例１５）
ポリ（グリシジルメタクリレート）（Ｂ１１）の合成
ｎ−ブチルアクリレート（日本触媒製）を用いなかったこと、並びにグリシジルメタクリレート（三菱ガス化学社製）の配合量を１００ｇに変更したこと以外は合成例１２と同様にして、グリシジル基を少なくとも２個有する硬化性化合物としてのポリ（グリシジルメタクリレート）（Ｂ１１）（ポリスチレン換算数平均分子量３０００）のトルエン／エタノール溶液を得た。【０２１３】
（合成例１６）
ポリ（グリシジルメタクリレート／ｎ−ブチルアクリレート）共重合体（Ｂ１２）の合成
ｎ−ブチルアクリレート（日本触媒製）の配合量を９９．９３ｇに変更し、グリシジルメタクリレート（三菱ガス化学社製）の配合量を０．０７ｇに変更し、かつラウリルメルカプタン（和光純薬社製）０．０３ｇに変更したこと以外は合成例１２と同様にして、グリシジル基を少なくとも２個有する硬化性化合物としてのポリ（グリシジルメタクリレート／ｎ−ブチルアクリレート）共重合体（Ｂ１２）（ポリスチレン換算数平均分子量２０００００、エポキシ当量６６０００）のトルエン／エタノール溶液を得た。【０２１４】
（合成例１７）
ＨＤＩ−フルオレンメタノール付加体（Ｃ２）の合成
撹拌機、冷却器、温度計及び窒素ガス導入口を備える反応器に、モレキュラーシーブス３Ａにより一昼夜乾燥されたトルエン４０ｇを加え、該トルエンに９−フルオレンメタノール（東京化成工業社製）１０ｇを溶解し、１，６−キサメチレンジイソシアネート（東京化成社製）４．２８ｇを滴下した。その後、窒素雰囲気下、８０℃で５時間攪拌した。その後、エバポレーターによりトルエンを除去し、塩基増殖剤としてのＨＤＩ−フルオレンメタノール付加体（Ｃ２）を得た。【０２１５】
（官能基当量の評価方法）
実施例及び比較例で用いた硬化性化合物（Ｂ）の官能基当量を以下の評価方法により求めた。結果を下記の表１〜３に示した。複数の硬化性化合物（Ｂ）を用いた場合の官能基当量は平均官能基当量を示す。【０２１６】
官能基がエポキシ基の場合、硬化性化合物（Ｂ）の官能基当量を、ＪＩＳ  Ｋ  ７２３６の方法に準じて求めた。【０２１７】
官能基が（メタ）アクリロイル基の場合、ヨウ素の原子量（１２６．９）を、ＪＩＳ  Ｋ  ００７０に準じて求められたヨウ素価（ｍｇＩ／ｇ）で除算した後、１０００倍して、上記官能基当量を求めた。【０２１８】
官能基がイソシアネート基の場合、イソシアネート基の化学式量（４２．０２）を、ＪＩＳ  Ｋ  ７３０１に準じて求めたイソシアネート基含有率で除算して、上記官能基当量を求めた。【０２１９】
官能基が酸無水物基の場合、まず、エタノールによりエステル化反応を進行させ、これと同時に酸を発生させた後、ＪＩＳ  Ｋ  ００７０に準じて酸価（ｍｇＫＯＨ／ｇ）を求める。ＫＯＨの式量５６．１１を、求められた上記酸価で除算した後、１０００倍して、上記官能基当量を求めた。【０２２０】
官能基がアルコキシシリル基の場合、ケイ素原子の原子量２８を、元素分析により測定された硬化性化合物（Ｂ）中に含まれるケイ素の含有量（重量％）で除算した後、１００倍して、上記官能基当量を求めた。【０２２１】
上述の硬化性化合物（Ｂ）を得る合成例において、官能基が合成中に消費されない場合、仕込み比より、下記式により上記官能基当量を求めた。【０２２２】
官能基当量＝（原料仕込み合計量）／Σ｛（官能基を有する原料ｎの仕込み量）×（官能基を有する原料ｎの官能基数）／（官能基を有する原料ｎの分子量）｝【０２２３】
ここで、（官能基を有する原料ｎの仕込み量）、（官能基を有する原料ｎの官能基数）及び（官能基を有する原料ｎの分子量）はそれぞれ、官能基を有する原料をｎ種類用いたときの、ｎ番目の原料に相当する仕込み量、官能基数及び分子量を示し、
Σ｛（官能基を有する原料ｎの仕込み量）×（官能基を有する原料ｎの官能基数）／（官能基を有する原料ｎの分子量）｝は、１番目からｎ番目までの官能基を有する原料に対して（官能基を有する原料ｎの仕込み量）×（官能基を有する原料ｎの官能基数）／（官能基を有する原料ｎの分子量）を求めることにより得られた値の総和を表す。【０２２４】
ただし、用いる官能基を有する原料が１種類で、その官能基数が１の場合、上記式の変形により、上記官能基当量は、下記式により表される。【０２２５】
官能基当量＝１００×［官能基を有する原料の数平均分子量］／［官能基を有する原料の仕込み量（重量％）］【０２２６】
（実施例１）
上記光塩基発生剤（Ａ１）６０重量部と、（メタ）アクリロイル基を少なくとも２個有する硬化性化合物である（メタ）アクリル樹脂（Ｂ１）としてのアロニックスＭ８０３０（東亜合成社製）１００重量部とを、希釈剤としてのエタノール４０重量部で希釈することにより、光硬化性組成物を得た。【０２２７】
（実施例２）
上記光塩基発生剤（Ａ１）１５重量部と、上記イソシアネート基を少なくとも２個有する硬化性化合物である上記イソシアネート基含有化合物（Ｂ２）としてのウレタンプレポリマー１００重量部とを、トルエン５０重量部で希釈することにより、光硬化性組成物を得た。【０２２８】
（実施例３）
上記光塩基発生剤（Ａ１）１３０重量部と、酸無水物基を少なくとも２個有する硬化性化合物である酸無水物基含有化合物（Ｂ３）としてのリカシッドＭＴＡ１５（新日本理化社製）１００重量部とを、希釈剤としてのＮ−メチルピロリドン１００重量部で希釈することにより、光硬化性組成物を得た。【０２２９】
（実施例４）
上記光塩基発生剤（Ａ１）３０重量部と、上記アルコキシシリル基を少なくとも２個有する硬化性化合物であるアルコキシシリル基含有化合物（Ｂ４）としてのアルコキシシリル基含有樹脂（ポリスチレン換算数平均分子量約９０００）１００重量部含むトルエン／エタノール溶液とを混合し、光硬化性組成物を得た。【０２３０】
（実施例５）
上記光塩基発生剤（Ａ１）１５０重量部と、エポキシ基を少なくとも２個有する硬化性化合物であるエポキシ樹脂（Ｂ５）としてのビスフェノールＡ型エポキシ樹脂エピコート８２８（ジャパンエポキシレジン社製）１００重量部とを、希釈剤としてのエタノール１００重量部で希釈することにより、光硬化性組成物を得た。【０２３１】
（実施例６）
上記光塩基発生剤（Ａ１）１５０重量部と、エポキシ基を少なくとも２個有する硬化性化合物であるエポキシ樹脂（Ｂ６）としてのノボラック系型エポキシ樹脂エピコート１５２（ジャパンエポキシレジン社製）１００重量部とを、希釈剤としてのエタノール１００重量部で希釈することにより、光硬化性組成物を得た。【０２３２】
（実施例７）
上記光塩基発生剤（Ａ１）１５０重量部と、エポキシ基を少なくとも２個有する硬化性化合物であるエポキシ樹脂（Ｂ７）としてのグリシジルアミン系エポキシ樹脂エピコート１０３１Ｓ（ジャパンエポキシレジン社製）１００重量部とを、希釈剤としてのエタノール５０重量部及びトルエン５０重量部で希釈することにより、光硬化性組成物を得た。【０２３３】
（実施例８）
上記光塩基発生剤（Ａ１）を、上記光塩基発生剤（Ａ２）に代えたこと以外は実施例５と同様にして、光硬化性組成物を得た。【０２３４】
（実施例９）
上記光塩基発生剤（Ａ１）１５０重量部を、上記光塩基発生剤（Ａ３）２０重量部に代えたこと以外は実施例５と同様にして、光硬化性組成物を得た。【０２３５】
（実施例１０）
上記光塩基発生剤（Ａ１）７５重量部と、エポキシ基を少なくとも２個有する硬化性化合物であるエポキシ樹脂（Ｂ５）としてのビスフェノールＡ型エポキシ樹脂エピコート８２８（ジャパンエポキシレジン社製）１００重量部と、塩基増殖剤としての上記式（１４）で表される化合物Ｆｌｕ４（Ｃ１）７５重量部とを混合することにより、光硬化性組成物を得た。【０２３６】
（実施例１１）
上記光塩基発生剤（Ａ１）１５０重量部と、エポキシ基を少なくとも２個有する硬化性化合物であるエポキシ樹脂（Ｂ５）としてのビスフェノールＡ型エポキシ樹脂エピコート８２８（ジャパンエポキシレジン社製）１００重量部と、光増感剤としてのジエチルチオキサントン（Ｄ１）５重量部とを混合することにより、光硬化性組成物を得た。【０２３７】
（比較例１）
上記光塩基発生剤（Ａ１）を合成例４で得られたカルバモイルイミノオキシ系化合物に代えたこと以外は実施例５と同様にして、光硬化性組成物を得た。【０２３８】
（実施例１２〜２５）
光塩基発生剤（Ａ）及び硬化性化合物（Ｂ）の種類及び配合量を下記の表２に示すように変更したこと以外は実施例１と同様にして、光硬化性組成物を得た。【０２３９】
（実施例２６〜３０）
光塩基発生剤（Ａ）及び硬化性化合物（Ｂ）の種類及び配合量を下記の表３に示すように変更したこと、並びに下記の表３に示す塩基増殖剤（Ｃ）を下記の表３に示す割合でさらに配合したこと以外は実施例１と同様にして、光硬化性組成物を得た。【０２４０】
（実施例３１〜３７）
光塩基発生剤（Ａ）及び硬化性化合物（Ｂ）の種類及び配合量を下記の表３に示すように変更したこと、並びに下記の表３に示す光増感剤（Ｄ）を下記の表３に示す割合でさらに配合したこと以外は実施例１と同様にして、光硬化性組成物を得た。【０２４１】
（比較例２）
上記光塩基発生剤（Ａ１）６０重量部を、上記光塩基発生剤（Ａ６）２０重量部に代えたこと、並びに硬化性化合物としての（メタ）アクリル樹脂（Ｂ１）１００重量部をポリイミド前駆体（リカコートＳＮ−２０、新日本理化社製）１００重量部に代えたこと以外は実施例１と同様にして、光硬化性組成物を得た。【０２４２】
（評価）
（１）タックフリー照射エネルギー
得られた各光硬化性組成物をガラス板上に、乾燥後の膜厚がおよそ５０μｍとなるように塗布し、１２０℃のオーブンで１５分間乾燥して希釈剤を揮発させ、光硬化性組成物の塗膜を得た。得られた塗膜に上方から高圧水銀灯で３６５ｎｍの光を照度５ｍｗ／ｃｍ２で照射した。光照射を開始してから、塗膜を指で触れた時にタックが感じられなくなるまでの照射時間を測定し、照度と照射時間との積より、照射エネルギーを算出した。【０２４３】
（２）剪断接着力及び剥離接着力
ＪＩＳ  Ｚ６８５０に準じ、長さ１５０ｍｍ×幅３０ｍｍ×厚さ２ｍｍのアクリル板の表面をエタノールで脱脂乾燥させ、そのアクリル板の表面に光硬化性組成物を５０μｍの厚みとなるように塗布した。アクリル板上の光硬化性組成物を１２０℃のオーブン内で１５分間乾燥し、希釈剤を揮発させた。しかる後、光硬化性組成物上に、別途用意した別の上記アクリル板を貼り合わせ、接合体を得た。次に、３００〜３７０ｎｍの波長領域において、光照射量が３６５ｎｍの波長の光で強度１０ｍＷ／ｃｍ２及び照射時間６０秒となるように、上記接合体の接合面に光を照射した。【０２４４】
光の照射後、引っ張り試験機を用いて、引っ張り速度１０ｍｍ／分の条件で、上記接合体の剪断破壊強さ及び剥離破壊強さを測定した。接着面積を測定した後、得られた剪断破壊強さを接着面積で除算して、剪断接着力を求めた。また、剥離部位の剥離している幅方向の寸法を求め、剥離破壊強さを剥離している幅方向の寸法で除算して、剥離接着力を求めた。【０２４５】
同様の試験を、アクリル板に代えてガラス板（長さ１５０ｍｍ×巾３０ｍｍ×厚さ８ｍｍ）を用いて行った。【０２４６】
（３）基盤目テープ試験
得られた光硬化性組成物をエタノールで表面を脱脂乾燥させたアクリル板上に、乾燥後の膜厚がおよそ５０μｍとなるように塗布した。アクリル板上の光硬化性組成物を１２０℃のオーブン内で１５分間乾燥し、希釈剤を揮発させ、光硬化性組成物の塗膜を得た。得られた塗膜の上から、高圧水銀灯を用いて、３６５ｎｍの光を強度１０ｍｗ／ｃｍ２の条件で６０秒間、光照射した。しかる後、ＪＩＳ  Ｋ  ５４００に準じて碁盤目テープ試験を行い、評価点数を記録した。なお、評価点数が高いほど、塗膜のアクリル板への密着性が高いことを示す。【０２４７】
結果を下記表１〜３に示す。【０２４８】
【表１】
2009019979.tif 000043
【０２４９】
【表２】
2009019979.tif 000044
【０２５０】
【表３】
2009019979.tif 000045
【国際調査報告】
2009019979.tif 000056
2009019979.tif 000057
2009019979.tif 000058
2009019979.tif 000059